(57)【要約】      （修正有）【課題】シリコン含有複合体、その製造方法、それを利用した炭素複合体、それを含んだ電極、該リチウム電池及び該電子素子の提供。【解決手段】多孔性シリコン二次粒子を含む多孔性コア１と、前記多孔性コアの少なくとも一面上の第２グラフェン１０ｂを含むシェル２と、を含むシリコン含有複合体１１であり、前記多孔性シリコン二次粒子は、２以上のシリコン複合体一次粒子１０の凝集体を含み、前記シリコン複合体一次粒子は、シリコン、前記シリコンの少なくとも一面上のシリコンサブオキサイド（ＳｉＯｘ）（Ｏ＜ｘ＜２）、及び前記シリコンサブオキサイドの少なくとも一面上の第１グラフェン１０ａを含み、前記第１グラフェン及び前記第２グラフェンのうちから選択された１以上は、窒素（Ｎ）、リン（Ｐ）及び硫黄（Ｓ）のうちから選択された１以上の元素を含むシリコン含有複合体。【選択図】図１Ａ
2019119669.tif 000002
【特許請求の範囲】
【請求項１】
多孔性シリコン二次粒子を含む多孔性コアと、前記多孔性コアの少なくとも一面上の第２グラフェンを含むシェルと、を含むシリコン含有複合体であり、
前記多孔性シリコン二次粒子は、２以上のシリコン複合体一次粒子の凝集体を含み、
前記シリコン複合体一次粒子は、シリコン、前記シリコンの少なくとも一面上のシリコンサブオキサイド（ＳｉＯｘ）（Ｏ＜ｘ＜２）、及び前記シリコンサブオキサイドの少なくとも一面上の第１グラフェンを含み、
前記第１グラフェン及び前記第２グラフェンのうちから選択された１以上は、窒素（Ｎ）、リン（Ｐ）及び硫黄（Ｓ）のうちから選択された１以上の元素を含むシリコン含有複合体。
【請求項２】
前記シリコンサブオキサイドは、膜及びマトリックスのうちから選択された１以上の状態で存在し、
前記第１グラフェン及び前記第２グラフェンは、それぞれ膜、粒子、マトリックスのうちから選択された１以上の状態で存在することを特徴とする請求項１に記載のシリコン含有複合体。
【請求項３】
前記第１グラフェンは、シリコンサブオキサイドの表面上に直接に配置され、前記第２グラフェンは、多孔性シリコン二次粒子の表面上に直接に配置されたことを特徴とする請求項１または２に記載のシリコン含有複合体。
【請求項４】
前記シリコン含有複合体に対するＸＰＳ（Ｘ−ｒａｙ  ｐｈｏｔｏｅｌｅｃｔｒｏｎ  ｓｐｅｃｔｒｏｓｃｏｐｙ）分析で求められる１０ｎｍ以下の表面深において、窒素、リン及び硫黄のうちから選択された１以上の含量は、０．２原子％以下であることを特徴とする請求項１から３のいずれか一項に記載のシリコン含有複合体。
【請求項５】
前記シリコン含有複合体のＸＰＳ（Ｘ−ｒａｙ  ｐｈｏｔｏｅｌｅｃｔｒｏｎ  ｓｐｅｃｔｒｏｓｃｏｐｙ）分析によって求められるシリコン（Ｓｉ）対炭素（Ｃ）の元素比（Ｃ／Ｓｉ）は、１００ないし２００であり、
前記シリコン含有複合体のＸＰＳ分析によって求められるシリコン（Ｓｉ）に対する炭素（Ｃ）の元素比（Ｃ／Ｓｉ）は、窒素、リン及び硫黄のうちから選択された１以上を含んでいないシリコン含有複合体のＣ／Ｓｉ対比で上昇したことを特徴とする請求項１から４のいずれか一項に記載のシリコン含有複合体。
【請求項６】
前記シリコン含有複合体のラマン分析スペクトルによって求められるＧピークに対するＤピークの強度比（Ｉｄ／Ｉｇ）は、０．８ないし１．５であることを特徴とする請求項１から５のいずれか一項に記載のシリコン含有複合体。
【請求項７】
前記シリコン含有複合体の熱重量分析で求められる２０％重量損失温度が、窒素、リン及び硫黄のうちから選択された１以上の元素を含んでいないシリコン含有複合体に対する２０％重量損失温度を基準にして、７ないし１５℃より高いことを特徴とする請求項１から６のいずれか一項に記載のシリコン含有複合体。
【請求項８】
前記コア内の第１グラフェンは、シェルの第２グラフェンと比較し、層数が異なるか、あるいは同一であり、該シェルの第２グラフェンがコアの第１グラフェンに比べて密度が高いことを特徴とする請求項１から７のいずれか一項に記載のシリコン含有複合体。
【請求項９】
前記シリコン含有複合体は、二重コア／シェル構造を有することを特徴とする請求項１から８のいずれか一項に記載のシリコン含有複合体。
【請求項１０】
前記シリコン含有複合体は、前記多孔性コアに比べ、密度が高い外郭層をさらに含むことを特徴とする請求項１から９のいずれか一項に記載のシリコン含有複合体。
【請求項１１】
前記第１グラフェン及び前記第２グラフェンの総含量は、シリコン１００重量部を基準にして、０．１ないし２，０００重量部であることを特徴とする請求項１から１０のいずれか一項に記載のシリコン含有複合体。
【請求項１２】
前記シリコン複合体一次粒子において、第１グラフェンは、シリコンサブオキサイド（ＳｉＯｘ）（Ｏ＜ｘ＜２）から１０ｎｍ以下の距離ほど延長され、１ないし３０層のグラフェン層を含み、前記第１グラフェンの総厚は、０．３ないし１，０００ｎｍであり、
前記第１グラフェンは、前記シリコンの主軸に対して、０ないし９０゜の角に配向されることを特徴とする請求項１に記載のシリコン含有複合体。
【請求項１３】
前記多孔性シリコン二次粒子において、第２グラフェンは、シリコンサブオキサイド（ＳｉＯｘ）（Ｏ＜ｘ＜２）から１，０００ｎｍ以下の距離ほど延長され、１ないし３０層のグラフェン層を含み、前記グラフェンの総厚は、０．６ないし５０ｎｍであり、
前記グラフェンは、前記シリコンの主軸に対して、０ないし９０゜の角に配向されることを特徴とする請求項１に記載のシリコン含有複合体。
【請求項１４】
前記シリコンサブオキサイド（ＳｉＯｘ）（Ｏ＜ｘ＜２）厚は、３０μｍ以下であることを特徴とする請求項１から１３のいずれか一項に記載のシリコン含有複合体。
【請求項１５】
前記シリコンは、スフィア、ナノワイヤ、針状、ロッド状、粒子、ナノチューブ、ナノロッド、ウェーハ及びナノリボンのうちから選択された１以上であることを特徴とする請求項１から１４のいずれか一項に記載のシリコン含有複合体。
【請求項１６】
前記多孔性シリコン二次粒子の平均粒径は、１ないし３０μｍであり、比表面積は、０．１ないし１００ｍ２／ｇであり、密度は、０．１ないし２．５７ｇ／ｃｃであることを特徴とする請求項１から１５のいずれか一項に記載のシリコン含有複合体。
【請求項１７】
前記シリコンは、平均粒径が１０ｎｍないし３０μｍである粒子であることを特徴とする請求項１から１６のいずれか一項に記載のシリコン含有複合体。
【請求項１８】
前記シリコン含有複合体において、酸素含量が、シリコン含有複合体において、酸素、炭素及びシリコン原子の総含量を基準にして、０．０１ないし１５原子％であることを特徴とする請求項１から１７のいずれか一項に記載のシリコン含有複合体。
【請求項１９】
前記シリコン含有複合体の少なくとも一面上に非晶質炭素を含む炭素コーティング膜を含む炭素コーティング膜を含むことを特徴とする請求項１から１８のいずれか一項に記載のシリコン含有複合体。
【請求項２０】
前記炭素コーティング膜が、窒素、リン及び硫黄のうちから選択された１以上の元素を含むことを特徴とする請求項１９に記載のシリコン含有複合体。
【請求項２１】
前記炭素コーティング膜は、結晶質炭素をさらに含むことを特徴とする請求項１９または２０に記載のシリコン含有複合体。
【請求項２２】
前記結晶質炭素は、フラーレン、天然黒鉛及び人造黒鉛、グラフェン及びカーボンナノチューブからなる群から選択された１以上であり、
非晶質炭素は、ピッチカーボン、ソフトカーボン、ハードカーボン、メゾ相ピッチ炭化物、焼成されたコークス及び炭素ファイバからなる群から選択された１以上であることを特徴とする請求項２１に記載のシリコン含有複合体。
【請求項２３】
前記炭素コーティング膜は、非多孔性連続的なコーティング膜であり、炭素コーティング膜厚は、１ないし５，０００ｎｍであることを特徴とする請求項１９から２２のいずれか一項に記載のシリコン含有複合体。
【請求項２４】
シリコン、及び前記シリコン上に形成されたシリコンサブオキサイド（ＳｉＯｘ）（Ｏ＜ｘ＜２）を含む構造体、分散剤及び溶媒を含む組成物から多孔性シリコン二次粒子を得る段階と、
前記多孔性シリコン二次粒子に炭素供給源を供給し、熱処理を行う段階と、を含み、
ｉ）窒素前駆体、リン前駆体及び硫黄前駆体のうちから選択された一つ以上を、前記炭素供給源の供給時、同時に供給するか、あるいは
ｉｉ）シリコン含有複合体を窒素前駆体、リン前駆体及び硫黄前駆体のうちから選択された１以上と反応し、請求項１ないし２３のうちいずれか１項に記載のシリコン含有複合体を製造するシリコン含有複合体の製造方法。
【請求項２５】
前記溶媒は、アルコール系溶媒であり、前記組成物から多孔性シリコン二次粒子を得る段階は、組成物を噴霧乾燥させて実施されることを特徴とする請求項２４に記載のシリコン含有複合体の製造方法。
【請求項２６】
前記分散剤は、ステアリン酸、レゾシノール、ポリビニルアルコール及びカーボンピッチのうちから選択された１以上であることを特徴とする請求項２４または２５に記載のシリコン含有複合体の製造方法。
【請求項２７】
前記窒素前駆体がアンモニアであることを特徴とする請求項２４から２６のいずれか一項に記載のシリコン含有複合体の製造方法。
【請求項２８】
前記炭素供給源が下記化学式１で表示される化合物、下記化学式２で表示される化合物、及び下記化学式３で表示される酸素含有化合物からなる群から選択された１以上を含むことを特徴とする請求項２４から２７のいずれか一項に記載のシリコン含有複合体の製造方法：
（化学式１）
ＣｎＨ（２ｎ＋２−ａ）［ＯＨ］ａ
前記化学式１で、ｎは、１ないし２０の整数であり、ａは０または１であり、
（化学式２）
ＣｎＨ（２ｎ）
前記化学式２で、ｎは、２ないし６の整数であり、
（化学式３）
ＣｘＨｙＯｚ
前記化学式３で、ｘは、１ないし２０の整数であり、ｙは、０、または１ないし２０の整数であり、ｚは、１または２である。
【請求項２９】
前記炭素供給源が、下記化学式３ａで表示される第１酸素含有化合物をさらに含み、下記化学式３ａで表示される第１酸素含有化合物は、前記化学式３で表示される酸素含有化合物と異なることを特徴とする請求項２８に記載のシリコン含有複合体の製造方法：
（化学式３ａ）
ＣｘＨｙＯｚ
前記化学式３ａで、ｘは、０、または１ないし２０の整数であり、ｙは、０、または１ないし２０の整数であり、ｚは、１または２である。
【請求項３０】
前記炭素供給源が、メタン、エチレン、プロピレン、アセチレン、メタノール、エタノール及びプロパノールからなる群から選択された１以上を含むことを特徴とする請求項２４から２９のいずれか一項に記載のシリコン含有複合体の製造方法。
【請求項３１】
前記窒素前駆体、硫黄前駆体及びリン前駆体のうちから選択された１以上の含量は、炭素供給源ガス、窒素前駆体、硫黄前駆体及びリン前駆体のうちから選択された１以上の総体積を基準にして、２０体積％以下であることを特徴とする請求項２４から３０のいずれか一項に記載のシリコン含有複合体の製造方法。
【請求項３２】
前記熱処理が、７５０ないし１，１００℃で実施されることを特徴とする請求項２４から３１のいずれか一項に記載のシリコン含有複合体の製造方法。
【請求項３３】
前記シリコン含有複合体、炭素物質及び溶媒を含む組成物を乾式混合する段階をさらに含み、炭素コーティング膜が形成されたシリコン含有複合体を得ることを特徴とする請求項２４から３２のいずれか一項に記載のシリコン含有複合体の製造方法。
【請求項３４】
前記前記シリコン含有複合体、炭素物質及び溶媒を含む組成物を乾式混合する段階において、窒素前駆体、硫黄前駆体及びリン前駆体のうちから選択された１以上をさらに含むか、あるいは
炭素コーティング膜が形成されたシリコン含有複合体を、窒素前駆体、硫黄前駆体及びリン前駆体のうちから選択された１以上と反応させることを特徴とする請求項３３に記載のシリコン含有複合体の製造方法。
【請求項３５】
請求項１ないし２３のうちいずれか１項に記載のシリコン含有複合体と、炭素系材料とを含む炭素複合体。
【請求項３６】
前記炭素系材料の含量は、炭素複合体１００重量部を基準にして、０．００１ないし９９重量部であることを特徴とする請求項３５に記載の炭素複合体。
【請求項３７】
請求項１ないし２３のうちいずれか１項に記載のシリコン含有複合体、または前記シリコン含有複合体と、炭素系材料を含む炭素複合体とを含む電極。
【請求項３８】
前記炭素系材料が、グラフェン、黒鉛、フラーレン、炭素ファイバ及びカーボンナノチューブからなる群から選択された１以上であり、前記炭素系材料の含量は、炭素複合体１００重量部を基準にして、０．００１ないし９９．９９９重量部であることを特徴とする請求項３７に記載の電極。
【請求項３９】
請求項３７に記載の電極を含むリチウム電池。
【請求項４０】
請求項１ないし２３のうちいずれか１項に記載のシリコン含有複合体、または前記シリコン含有複合体と、炭素系材料を含む炭素複合体とを含む素子。
【請求項４１】
前記素子が、電界放出素子、バイオセンサ、半導体素子または熱電素子であることを特徴とする請求項４０に記載の素子。
【請求項４２】
多孔性シリコン二次粒子を含むコアと、前記コアの上部に配置された第２グラフェンを含むシェルと、を含むシリコン含有複合体であり、
前記多孔性シリコン二次粒子は、２以上のシリコン複合体一次粒子の凝集体を含み、
前記シリコン複合体一次粒子は、ｉ）ＳｉＯｘ（０＜ｘ＜２）、及びｉｉ）ＳｉＯｘ（０＜ｘ＜２）の熱処理生成物のうちから選択された１以上の酸化シリコンと、前記酸化シリコン上部に配置された第１グラフェンとを含み、前記第１グラフェン及び前記第２グラフェンのうちから選択された１以上は、それぞれ窒素、リン及び硫黄のうちから選択された１以上を含むシリコン含有複合体。
【請求項４３】
前記ＳｉＯｘ（０＜ｘ＜２）の熱処理生成物は、ｉ）炭素供給源ガス、あるいはｉｉ）炭素供給源ガスと還元性ガスとを含むガス混合物雰囲気において、ＳｉＯｘ（０＜ｘ＜２）を熱処理して得た生成物であることを特徴とする請求項４２に記載のシリコン含有複合体。
【請求項４４】
前記ＳｉＯｘ（０＜ｘ＜２）の熱処理生成物は、シリコンサブオキサイド（ＳｉＯｙ）（０＜ｙ≦２）マトリックスに、シリコン（Ｓｉ）が配置された構造体であることを特徴とする請求項４２または４３に記載のシリコン含有複合体。
【請求項４５】
前記ＳｉＯｘ（０＜ｘ＜２）の熱処理生成物は、ｉ）シリコン酸化物（ＳｉＯ２）マトリックスに、シリコン（Ｓｉ）が配置された構造体、ｉｉ）ＳｉＯ２とＳｉＯｙ（０＜ｙ＜２）とを含んだマトリックスに、シリコン（Ｓｉ）が配置された構造体、あるいはｉｉｉ）ＳｉＯｙ（０＜ｙ＜２）マトリックスに、シリコン（Ｓｉ）が配置された構造体であることを特徴とする請求項４２に記載のシリコン含有複合体。
【発明の詳細な説明】
【技術分野】
【０００１】
本発明は、シリコン含有複合体、その製造方法、それを利用した炭素複合体、それを含んだ電極、該リチウム電池及び該電子素子に関する。
【背景技術】
【０００２】
従来、リチウムイオン電池用負極活物質のうちシリコンは、理論容量が４，２００ｍＡｈ／ｇと非常に高く、価格も低価格であり、負極素材として活用する研究が活発に進められている。ところで、シリコンは、放電時、Ｌｉ４．４Ｓｉ合金が生成されながら、体積膨脹を伴い、電極内で電気的に孤立する活物質を発生させ、活物質の比表面積増大による電解質分解反応を促進するというような問題点を抱いている。それを克服するために、シリコンの体積膨脹を低減させ、体積膨脹時、粉砕現象が小さい構造を開発したり、シリコン表面に炭素などからなるコーティング層を形成したりする方法が提案された。
【０００３】
ところで、これまで開発されたシリコン材料を利用した場合、体積膨脹低減効果、及び電池の充放電効率が、満足すべきレベルに逹することができなかったのである。
【発明の概要】
【発明が解決しようとする課題】
【０００４】
本発明が解決しようとする課題は、シリコン含有複合体及びその製造方法を提供することである。
本発明が解決しようとする課題は、また、前述のシリコン含有複合体と、炭素系材料を含む炭素複合体とを提供することである。
【０００５】
本発明が解決しようとする課題は、また、前述のシリコン含有複合体または前記炭素複合体を含む電極を提供することである。
本発明が解決しようとする課題は、また、前記シリコン含有複合体、または前記シリコン含有複合体と、炭素系材料を含む炭素複合体とを含む電極を含むリチウム電池を提供することである。
【０００６】
本発明が解決しようとする課題は、また、前記シリコン含有複合体、または前記シリコン含有複合体と、炭素系材料を含む炭素複合体とを含む電界放出素子を提供することである。
本発明が解決しようとする課題は、また、前記シリコン含有複合体、または前記シリコン含有複合体と、炭素系材料を含む炭素複合体とを含むバイオセンサを提供することである。
【０００７】
本発明が解決しようとする課題は、前記シリコン含有複合体、または前記シリコン含有複合体と、炭素系材料を含む炭素複合体とを含む半導体素子を提供することである。
本発明が解決しようとする課題は、また、前記シリコン含有複合体、または前記シリコン含有複合体と、炭素系材料を含む炭素複合体とを含む熱電素子を提供することである。
【課題を解決するための手段】
【０００８】
一側面により、
多孔性シリコン二次粒子を含む多孔性コアと、前記多孔性コアの少なくとも一面上の第２グラフェンを含むシェルと、を含むシリコン含有複合体であり、
前記多孔性シリコン二次粒子は、２以上のシリコン複合体一次粒子の凝集体を含み、
前記シリコン複合体一次粒子は、シリコン、前記シリコンの少なくとも一面上のシリコンサブオキサイド（ＳｉＯｘ）（Ｏ＜ｘ＜２）、及び前記シリコンサブオキサイドの少なくとも一面上の第１グラフェンを含み、
前記第１グラフェン及び前記第２グラフェンのうちから選択された１以上は、窒素（Ｎ）、リン（Ｐ）及び硫黄（Ｓ）のうちから選択された１以上の元素を含むシリコン含有複合体が提供される。
【０００９】
前記シリコンサブオキサイドは、膜（ｆｉｌｍ）及びマトリックスのうちから選択された１以上の状態で存在し、
前記第１グラフェン及び前記第２グラフェンは、それぞれ膜、粒子、マトリックスのうちから選択された１以上の状態で存在する。
【００１０】
他の一側面により、シリコン、及びシリコン上に形成されたシリコンサブオキサイド（ＳｉＯｘ）（Ｏ＜ｘ＜２）を含む構造体、分散剤、並びに溶媒を含む組成物から多孔性シリコン二次粒子を得る段階と、
前記多孔性シリコン二次粒子に炭素供給源ガスを供給し、熱処理を行う段階と、を含むシリコン含有複合体の製造方法が提供される。
【００１１】
さらに他の側面により、
前述のシリコン含有複合体と、炭素系材料を含む炭素複合体とが提供される。
さらに他の側面により、前述のシリコン含有複合体と、炭素系材料を含む炭素複合体とを含む電極が提供される。
【００１２】
さらに他の側面により、前述の電極を含むリチウム電池が提供される。
さらに他の側面は、前記シリコン含有複合体と、炭素系材料を含む炭素複合体とを含む電子素子を提供することである。
前記電子素子は、電界放出素子、バイオセンサ、半導体素子または熱電素子である。
【００１３】
さらに他の側面により、多孔性シリコン二次粒子を含むコアと、前記コアの上部に配置された第２グラフェンを含むシェルと、を含むシリコン含有複合体であり、前記多孔性シリコン二次粒子は、２以上のシリコン複合体一次粒子の凝集体を含み、前記シリコン複合体一次粒子は、シリコンサブオキサイドＳｉＯｘ（０＜ｘ＜２）と、前記シリコンサブオキサイドに配置された第１グラフェンとを含み、前記第１グラフェン及び前記第２グラフェンのうちから選択された１以上は、それぞれ窒素、リン及び硫黄のうちから選択された１以上を含むシリコン含有複合体が提供される。
【発明の効果】
【００１４】
本発明によるシリコン含有複合体を利用すれば、シリコン粒子間ネットワーク形成により、充放電時、極板膨脹を低減させることができ、初期効率及び体積エネルギー密度が改善されるだけではなく、伝導度、及び高耐久性シリコン保護層形成による充放電耐久性を向上させることができる。
【図面の簡単な説明】
【００１５】
【図１Ａ】一具現例によるシリコン含有複合体の構造を概略的に示した図面である。
【図１Ｂ】一具現例によるシリコン含有複合体の構造を概略的に示した図面である。
【図１Ｃ】一具現例によるシリコン含有複合体において、シリコンサブオキサイドが表面に形成されたシリコン上に、グラフェンが積層される形態について説明するための図面である。
【図２】一具現例によるシリコン含有複合体において、窒素のドーピングについて説明するための図面である。
【図３】一具現例によるシリコン含有複合体の製造方法について説明するための図面である。
【図４】製造例１のシリコン含有複合体に係わるラマン分析結果を示したグラフである。
【図５】それぞれ製造例１及び参照製造例１のシリコン含有複合体に対する熱重量分析結果を示したグラフである。
【図６】製造例１のシリコン含有複合体に対するＸ線光電子分光分析結果を示したグラフである。
【図７】製造例１のシリコン含有複合体に対するＸ線光電子分光分析結果を示したグラフである。
【図８】製造例１のシリコン含有複合体に対するＸ線光電子分光分析結果を示したグラフである。
【図９Ａ】製造例１によって製造されたシリコン含有複合体の電子走査顕微鏡写真である。
【図９Ｂ】製造例１によって製造されたシリコン含有複合体の電子走査顕微鏡写真である。
【図１０Ａ】参照例１によって製造されたシリコン含有複合体の電子走査顕微鏡写真である。
【図１０Ｂ】参照例１によって製造されたシリコン含有複合体の電子走査顕微鏡写真である。
【図１１Ａ】製造例１によって製造されたシリコン含有複合体の透過電子顕微鏡写真である。
【図１１Ｂ】製造例１によって製造されたシリコン含有複合体の透過電子顕微鏡写真である。
【図１２Ａ】一具現例によるリチウム電池の模式図を示した図面である。
【図１２Ｂ】一具現例による熱電モジュールの概略図を示す図面である。
【図１２Ｃ】図１２Ｃはペルティエ効果による熱電冷却を示す概略図である。
【図１２Ｄ】ゼーベック効果による熱電発電を示す概略図である。
【図１２Ｅ】一具現例によるバイオセンサの電極の構造を示した図面である。
【発明を実施するための形態】
【００１６】
添付された図面を参照しながら、以下、例示的な、１以上のシリコン含有複合体、それを含む電極活物質を含む電極、それを含むリチウム電池、前記複合体を利用した電界放出素子、バイオセンサ、半導体素子についてさらに説明する。
【００１７】
多孔性シリコン二次粒子を含む多孔性コアと、前記多孔性コアの少なくとも一面上の第２グラフェンを含むシェルと、を含むシリコン含有複合体であり、
前記多孔性シリコン二次粒子は、２以上のシリコン複合体一次粒子の凝集体を含み、
前記シリコン複合体一次粒子は、シリコン、前記シリコンの少なくとも一面上のシリコンサブオキサイド（ＳｉＯｘ）（Ｏ＜ｘ＜２）、及び前記シリコンサブオキサイドの少なくとも一面上の第１グラフェンを含み、前記第１グラフェン及び前記第２グラフェンのうちから選択された１以上は、窒素（Ｎ）、リン（Ｐ）及び硫黄（Ｓ）のうちから選択された１以上の元素を含むシリコン含有複合体が提供される。
【００１８】
シリコン含有複合体は、多孔性でもある。
シリコンサブオキサイドは、膜（ｆｉｌｍ）及びマトリックスのうちから選択された１以上の状態で存在し、第１グラフェン及び第２グラフェンは、それぞれ膜、粒子、マトリックスのうちから選択された１以上の状態で存在する。
用語「マトリックス」は、三次元的空間を示し、用語「膜（ｍｅｍｂｒａｎｅ）」は、マトリックスと比較して二次元的空間を示す。
【００１９】
第２グラフェンは、多孔性シリコン二次粒子のシリコンサブオキサイド上部にも直成長される。
第１グラフェンは、シリコンサブオキサイドの表面から直成長されたものであり、第２グラフェンは、多孔性シリコン二次粒子の表面から直成長されたものである。
【００２０】
本明細書において、用語「マトリックス」は、「膜」が二次元的な空間を示すのに比べ、三次元的な空間を示すことができる。他の一具現例によれば、マトリックスは、構成成分が均一な組成を示すのに比べ、膜は、組成勾配を有する場合を示すことができる。
【００２１】
本明細書において、用語「クラスタ」は、少なくとも１以上の一次粒子の凝集体をいい、実質的に、「二次粒子」と同一意味にも解釈される。
【００２２】
本明細書において、用語「グラフェン」は、フレーク、ナノシート、膜（または、フィルム）のような構造を有することができる。ここで、ナノシートは、シリコンサブオキサイド上に、不規則的な状態に形成された場合を示しながら、膜は、シリコンサブオキサイド上部に、連続的に均一に形成されたフィルム形態をいう。このように、グラフェンは、複数の層を有することもでき、層区分のない構造を有することもできる。
【００２３】
本明細書において、用語「シリコンサブオキサイド」は、ＳｉＯｘ（Ｏ＜ｘ＜２）で現われる単一組成を有することができる。または、シリコンサブオキサイドは、例えば、Ｓｉ、ＳｉＯ２のうちから選択された１以上を含み、平均組成がＳｉＯｘ（Ｏ＜ｘ＜２）で示される場合を指すことができる。
【００２４】
一具現例の、１つのシリコン含有複合体において、コアのサイズは、３ないし１０μｍであり、シェル厚は、１０ないし５，０００ｎｍ、例えば、１０ないし１，０００ｎｍでもある。ここで、該サイズは、直径または長軸長を意味する。
【００２５】
図１Ａは、一具現例によるシリコン含有複合体を示したものである。
それを参照すれば、シリコン含有複合体１１は、多孔性シリコン二次粒子を含むコア１と、コア１の上部に配置された第２グラフェン１０ｂを含むシェル２と、を含む。
【００２６】
多孔性シリコン二次粒子は、２以上のシリコン複合体一次粒子１０の凝集体を含み、シリコン複合体一次粒子は、シリコン、シリコン上に配置されたシリコンサブオキサイド（ＳｉＯｘ）（Ｏ＜ｘ＜２）、及びシリコンサブオキサイド上に配置された第１グラフェン１０ａを含む。シリコン複合体一次粒子において、第１グラフェンが、シリコンサブオキサイド表面にシェルを形成し、シリコン複合体二次粒子において、第２グラフェンがコア上部にシェルを形成し、シリコン含有複合体は、二重コア／シェル構造を有する。そのような二重コア／シェル構造を有することになれば、体積膨脹が抑制され、電解質との副反応が低減される。
【００２７】
コア１の第１グラフェン１０ａは、シェル２の第２グラフェン１０ｂと比較し、層数は、同一であっても異なっていてもよい。
【００２８】
一具現例によれば、シェル２の第２グラフェン１０ｂは、コア１内の第１グラフェン１０ａに比べ、密度が高い。一具現例によれば、コア１内での第１グラフェン１０ａ層数は、１ないし３０層、例えば、５ないし１５層、具体的には、１０層、前記シェル２での第２グラフェン１０ｂの層数は、１ないし５０層、例えば、２０ないし３０層である。
【００２９】
第１グラフェン１０ａ及び第２グラフェン１０ｂには、窒素、リン及び硫黄のうちから選択された１以上がドーピングされてもよい。
【００３０】
シリコン含有複合体に対するＸＰＳ（Ｘ−ｒａｙ  ｐｈｏｔｏｅｌｅｃｔｒｏｎ  ｓｐｅｃｔｒｏｓｃｏｐｙ）分析で求められる１０ｎｍ以下の表面深（ｓｕｒｆａｃｅ  ｄｅｐｔｈ）において、窒素、リン及び硫黄のうちから選択された１以上の含量は、０．２原子％以下、例えば、０．０５ないし０．２原子％である。表面深は、例えば、１ないし１０ｎｍ、例えば、５ないし１０ｎｍである。
【００３１】
窒素、リン及び硫黄のうちから選択された１以上の含量は、２，０００ｐｐｍ以下、例えば、５０ないし２，０００ｐｐｍ、例えば、５００ないし２，０００ｐｐｍである。
【００３２】
図１Ｂは、他の一具現例によるシリコン含有複合体を示したものである。
図１Ｂのシリコン含有複合体は、図１Ａのシリコン含有複合体の表面に、炭素コーティング膜１２がさらに配置された構造を有する。炭素コーティング膜１２は、非晶質炭素、結晶質炭素、またはその組み合わせ物を含んでもよい。そして、炭素コーティング膜１２は、第１グラフェン及び第２グラフェンと同様に、窒素、硫黄及びリンのうちから選択された１以上を含んでもよい。
【００３３】
さらに他の一具現例によるシリコン含有複合体において、窒素、リン及び硫黄のうちから選択された１以上が、第１グラフェン及び第２グラフェンには含まれていないものの、炭素コーティング膜１２にのみ含まれる場合も可能である。
【００３４】
図２を参照し、シリコン含有複合体に窒素が含まれた場合の作用効果についてさらに詳細に説明する。
【００３５】
グラフェンは、製造過程において、一部欠陥が生成され、それにより、伝導性が落ちる。そのようなグラフェンを利用し、電極素材として利用すれば、ＳＥＩ（ｓｏｌｉｄ  ｅｌｅｃｔｒｏｌｙｔｅ  ｉｎｔｅｒｆａｃｅ）層がさらに容易に形成される。図２に図示されているように、窒素が含まれた場合、グラフェンの欠陥領域に窒素が導入されれば、グラフェンの安定性及び品質などがさらに改善される。窒素は、ピリジン型窒素（ｐｙｒｉｄｉｎｉｃ  Ｎ）、四級窒素、ピロール型窒素（ｐｙｒｒｏｌｉｃ  Ｎ）の位置に導入され、グラフェンの品質をさらに向上させる効果を得ることができる。
【００３６】
また、グラフェンの欠陥サイトに窒素が導入されれば、そのような構造体を電極素材として利用する場合、ＳＥＩ層の形成が効果的に抑制される。
一具現例によれば、コアに比べて密度が高い外郭層が存在する。そのような外郭層厚は、制限されるものではないが、例えば、２０ないし６０ｎｍでもある。
【００３７】
シリコン含有複合体のラマン分析スペクトルによって求められるＧピークに対するＤピークの強度比（Ｉｄ／Ｉｇ）は、０．８ないし１．５、例えば、１ないし１．４、例えば、１．１ないし１．３、例えば、約１．２である。
【００３８】
シリコン含有複合体の熱重量分析で求められる２０％重量損失温度が、窒素、リン及び硫黄のうちから選択された１以上の元素を含んでいないシリコン含有複合体に対する２０％重量損失温度を基準にして、７ないし１５℃より高い。
【００３９】
シリコン含有複合体が窒素を含む場合、２０％重量損失温度は、例えば、７１０ないし７３０℃である。
コア及びシェルは、グラファイトをさらに含んでもよい。
【００４０】
多孔性シリコン二次粒子とシリコン含有複合体との直径比は、１：１ないし１：３０、例えば、１：１ないし１：２５、具体的には、１：２１である。多孔性シリコン二次粒子と、シリコン含有複合体クラスタの直径比は、多孔性シリコン二次粒子及びシリコン含有複合体がいずれも球形形状を有するときのサイズ比を示す。もし多孔性シリコン二次粒子及びシリコン含有複合体が非球形である場合には、長軸長の比でもある。
【００４１】
他の一具現例によれば、シリコン含有複合体において、コア径は、３ないし１０μｍであり、シェル厚は、１０ないし５，０００ｎｍ（０．０１ないし５μｍ）、例えば、１０ないし１，０００ｎｍである。シリコン含有複合体を含むコア径とシェル（炭素コーティング膜）厚は、１：０．００１ないし１：１．６７、例えば、１：００１、１：１．６７、１：０．００３３、または１：０．５である。
【００４２】
シリコン含有複合体において、第１グラフェンと第２グラフェンとの総含量は、シリコン１００重量部を基準にして、０．１ないし２，０００重量部、例えば、０．１ないし３００重量部、例えば、０．１ないし９０重量部、具体的には、５ないし３０重量部でもある。第１グラフェンと第２グラフェンとの総含量が前記範囲であるとき、シリコン含有複合体のシリコン体積抑制効果にすぐれ、伝導度特性にもすぐれる。
【００４３】
複合体一次粒子において、第１グラフェンは、シリコンサブオキサイド（ＳｉＯｘ）（Ｏ＜ｘ＜２）のシリコンから、１０ｎｍ以下の距離、例えば、１ｎｍ以下、例えば、０．００００１ないし１ｎｍほど延長され、少なくとも１ないし３０層のグラフェン層を含み、第１グラフェンの総厚は、０．３ないし１，０００ｎｍ、例えば、０．３ないし５０ｎｍ、例えば、０．６ないし５０ｎｍ、例えば、１ないし３０ｎｍであり、第１グラフェンは、シリコンの主軸に対して、０ないし９０゜の角に配向される。本明細書において、主軸は、Ｙ軸を意味する。
【００４４】
第１グラフェン及び第２グラフェンは、図１Ｃに図示されているように、シリコンサブオキサイド（ＳｉＯｘ）（０＜ｘ＜２）膜表面に形成された板状及び針状のシリコン粒子１０の主軸（Ｙ軸）を基準にして、９０゜角に配向されてもよい。
【００４５】
シリコン含有複合体において、第２グラフェンは、多孔性シリコン二次粒子のシリコンサブオキサイド（ＳｉＯｘ）（Ｏ＜ｘ＜２）のシリコンから、１，０００ｎｍ以下の距離、例えば、５００ｎｍ以下の距離、例えば、１０ｎｍ以下の距離、例えば、５ｎｍ以下、１ｎｍ以下、例えば、０．００００１ないし１ｎｍほど延長され、少なくとも１ないし３０層のグラフェン層を含み、第２グラフェンの総厚は、０．６ないし５０ｎｍ、例えば、１ないし５０ｎｍであり、第２グラフェンは、シリコンの主軸に対して、０ないし９０゜の角に配向される。
【００４６】
シリコンサブオキサイド（ＳｉＯｘ）（Ｏ＜ｘ＜２）厚は、３０μｍ以下、例えば、１０ｎｍである。
シリコンは、形状が制限されるものではなく、例えば、スフィア（ｓｐｈｅｒｅ）、ナノワイヤ、針状、ロッド状のうちから選択された１以上である。そして、シリコンの平均粒径は、１０ｎｍないし３０μｍであり、例えば、１００ｎｍである。
【００４７】
多孔性シリコン二次粒子の平均粒径（Ｄ５０）は、２００ｎｍないし５０μｍ、例えば、１ないし３０μｍ、例えば、１ないし１０μｍ、具体的には、３ないし５μｍである。そして、多孔性シリコン二次粒子の比表面積は、０．１ないし１００ｍ２／ｇ、例えば、１ないし３０ｍ２／ｇである。そして、多孔性シリコン二次粒子の密度は、０．１ないし２．８ｇ／ｃｃ、例えば、０．５ないし２ｇ／ｃｃである。
【００４８】
シリコン含有複合体の構造体表面には、非晶質炭素を含む炭素コーティング膜がさらに含まれてもよい。そのように、炭素コーティング膜がさらに形成されれば、初期効率は低下するが、寿命特性が改善されたリチウム電池を製造することができる。
【００４９】
炭素コーティング膜には、第１グラフェン及び第２グラフェンと同様に、窒素、リン及び硫黄のうちから選択された１以上がさらに含まれてもよい。炭素コーティング膜に、窒素、リン及び硫黄のうちから選択された１以上を含む方法は、多様に適用可能である。
【００５０】
炭素コーティング膜厚は、例えば、１０ないし５，０００ｎｍである。非晶質炭素は、例えば、ピッチカーボン、ソフトカーボン、ハードカーボン、メゾ相ピッチ炭化物、焼成されたコークス、及び炭素ファイバからなる群から選択された１以上である。
【００５１】
非晶質炭素を含む炭素コーティング膜は、結晶質炭素をさらに含んでもよい。結晶質炭素は、フラーレン、天然黒鉛及び人造黒鉛、グラフェン及びカーボンナノチューブからなる群から選択された１以上である。
【００５２】
炭素コーティング膜は、非多孔性連続的なコーティング膜であり、炭素コーティング膜厚は、１ないし５，０００ｎｍである。炭素コーティング膜は、例えば、非晶質炭素を含む第１炭素コーティング膜、及び結晶質炭素を含む第２炭素コーティング膜を含んでもよい。
【００５３】
シリコン含有複合体の粒度分布特性が狭い。例えば、多孔性シリコンクラスタのＤ５０は、１ないし３０μｍであり、Ｄ１０は、０．００１ないし１０μｍであり、Ｄ９０は、１０ないし３０μｍである。該多孔性シリコンクラスタは、二次粒子で見ることができる。
【００５４】
そのように、一具現例によるシリコン含有複合体は、粒度分布が狭い。それに比べ、従来のシリコン複合体一次粒子から得られたシリコン複合体二次粒子は、二次粒子のサイズ分布が不規則であり、最適のセル性能を示す負極活物質の粒子サイズとして制御し難い。シリコン含有複合体において、酸素含量は、０．０１ないし１５原子％、例えば、３．５ないし５原子％、具体的には、３．５ないし３．８原子％である。そのように、酸素含量が従来のシリコン系物質に比べて少ない理由は、シリコン含有複合体の製造時、ステアリン酸のような分散剤を利用することにより、シリコンの酸化が抑制されたからである。そのような酸素含量が最小化されることにより、シリコン容量が極大化され、初期効率が改善される。
【００５５】
従来のグラフェン直成長シリコン一次粒子、及びそれを利用した場合の充放電後の負極の状態について述べれば、次の通りである。グラフェン直成長シリコン一次粒子は、針状シリコン粒子上部に、第１グラフェンが配置された構造を有する。それをグラファイトと混合し、混合物になった負極活物質層を、銅集電体上部に形成し、負極が製造される。
【００５６】
負極は、充放電後、シリコンの体積膨脹及び収縮により、活物質であるグラフェン直成長シリコン一次粒子の脱離が起こり、シリコン孤立により、容量が低下する。そして、シリコン一次粒子の表面に、不安定なＳＥＩ層が連続的に成長し、それにより、リチウム消耗が大きく、充放電耐久性が低下してしまう。
【００５７】
本発明者は、多くの研究の末、前述の問題点を解決するために、二重コア／シェル構造を有するシリコン含有複合体を利用し、均一な充放電ネックワークを形成することにより、充放電時、シリコン体積の膨脹及び収縮による破砕現象を減らすことができ、シリコン含有複合体表面に、安定したＳＥＩが形成されることにより、充放電時、耐久性が改善された負極を製造することができる。
【００５８】
また、シリコンとして１００ｎｍ以上、例えば、１５０ｎｍ以上、例えば、１００ないし２００ｎｍのサイズを有するシリコンを利用し、１つの製造工程において、シリコン／シリコンサブオキサイド上部に窒素が含まれたグラフェンを含んだシリコン含有複合体を製造することができる。
【００５９】
一具現例によるシリコン含有複合体は、容量が６００ないし２，０００ｍＡｈ／ｃｃであり、非常に優秀な容量特性を有する。
【００６０】
さらに他の側面により、多孔性シリコン二次粒子を含むコアと、前記コアの上部に配置された第２グラフェンを含むシェルと、を含むシリコン含有複合体であり、前記多孔性シリコン二次粒子は、２以上のシリコン複合体一次粒子の凝集体を含み、前記シリコン複合体一次粒子は、ｉ）ＳｉＯｘ（０＜ｘ＜２）、及びｉｉ）ＳｉＯｘ（０＜ｘ＜２）の熱処理生成物のうちから選択された１以上の酸化シリコンと、前記酸化シリコン上部に配置された第１グラフェンと、を含み、前記第１グラフェン及び前記第２グラフェンのうち少なくとも１以上は、窒素、リン及び硫黄のうちから選択された１以上を含むシルリコン含有複合体が提供される。
【００６１】
本明細書において、「ＳｉＯｘ（０＜ｘ＜２）の熱処理生成物」は、ＳｉＯｘ（０＜ｘ＜２）に対して熱処理を実施して得た生成物を示す。ここで、熱処理は、ＳｉＯｘ（０＜ｘ＜２）上にグラフェンを成長させるための気相堆積反応のための熱処理を意味する。気相堆積反応時、グラフェンソースとして、炭素供給源ガス、または炭素供給源ガスと還元性ガスとを含むガス混合物を利用することができる。還元性ガスは、例として、水素を挙げることができる。
【００６２】
ＳｉＯｘ（０＜ｘ＜２）の熱処理生成物は、ｉ）炭素供給源ガス、あるいはｉｉ）炭素供給源ガスと還元性ガスとを含むガス混合物雰囲気において、ＳｉＯｘ（０＜ｘ＜２）を熱処理して得た生成物でもある。
【００６３】
ＳｉＯｘ（０＜ｘ＜２）の熱処理生成物は、例えば、シリコンサブオキサイド（ＳｉＯｙ）（０＜ｙ≦２）マトリックスに、シリコン（Ｓｉ）が配置された構造体でもある。
【００６４】
一具現例によるＳｉＯｘ（０＜ｘ＜２）の熱処理生成物は、例えば、ｉ）シリコン酸化物（ＳｉＯ２）マトリックスに、シリコン（Ｓｉ）が配置された構造体、ｉｉ）ＳｉＯ２とＳｉＯｙ（０＜ｙ＜２）とを含んだマトリックスに、シリコン（Ｓｉ）が配置された構造体、あるいはｉｉｉ）ＳｉＯｙ（０＜ｙ＜２）マトリックスに、シリコン（Ｓｉ）が配置された構造体である。
【００６５】
前記ｉ）ＳｉＯｘ（０＜ｘ＜２）、及びｉｉ）ＳｉＯｘ（０＜ｘ＜２）の熱処理生成物のうちから選択された１以上の酸化シリコンと、第１グラフェンとの間に、非晶質炭素層が配置されてもよい。多孔性シリコン二次粒子を含むコアと、第２グラフェンとの間に、非晶質炭素層が配置されてもよい。非晶質炭素層は、グラフェン成長核として作用し、酸化シリコン及びコア上部に、グラフェン成長が良好になされるように一助となる。
【００６６】
他の一具現例によれば、シリコンとシリコンサブオキサイドとの間、及び／またはシリコンサブオキサイドとグラフェンとの間に、炭化ケイ素（ＳｉＣ）のような炭化物が存在しない。そのような炭化物が存在する場合には、ＳｉＣがリチウムと反応せずに、電極物質に利用される場合、容量が低下し、ＳｉＣ上部に、グラフェンを形成するために、高温が要求され、シリコンの結晶性が高くなり、リチウム充放電時、粉砕現象が加速化されてしまう。
【００６７】
図３を参照して一具現例によるシリコン含有複合体の製造方法について述べる。
まず、シリコン、及びシリコン上に形成されたシリコンサブオキサイド（ＳｉＯｘ）（Ｏ＜ｘ＜２）を含む構造体を破砕し、破砕されたシリコン一次粒子を得る。
【００６８】
破砕されたシリコン一次粒子、分散剤及び溶媒を混合し、組成物３０を得る。組成物３０から、多孔性シリコン二次粒子３１を得る。
多孔性複合体二次粒子において、気孔度は、例えば、０．１ないし５０％であり、気孔のサイズは、１０ないし５００ｎｍである。
【００６９】
前述の組成物から、多孔性シリコン二次粒子を製造する方法は、共浸法、噴霧乾燥（ｓｐｒａｙ  ｄｒｙｉｎｇ）法、固相法などを利用して多様に利用され、一具現例によれば、噴霧乾燥法を利用することができる。噴霧乾燥法によって粒子を製造する場合、粒子径は、噴霧形式、加圧ガス供給速度、組成物供給速度、乾燥温度などを選定して制御することができる。
【００７０】
噴霧乾燥時、雰囲気温度は、常温（２５℃）ないし５００℃、例えば、５０ないし３００℃の温度で実施する。噴霧乾燥時、粒子の出口部分での水分結露による粒子固着・閉塞などの問題が発生する可能性をあらかじめ予防しながら、前述の温度範囲で実施するとき、シリコン複合体二次粒子の気孔度が適切である。
【００７１】
噴霧乾燥時、噴霧乾燥の噴霧圧力は、１〜５ｂａｒでもある。
噴霧乾燥前、出発原料を粉砕するような手段により、できる限りシリコン１次粒子３１の表面積を大きく増大させる。そのために、破砕されたシリコン一次粒子を出発物質として利用する。
【００７２】
例えば、噴霧乾燥を利用する場合、球形の多孔性シリコン二次粒子３１を得ることができる。多孔性シリコン二次粒子３１の表面には、ステアリン酸のような分散剤が一部存在する。噴霧乾燥時、ノズルサイズは、５０ないし１，０００μｍであり、例えば、１５０μｍである。
【００７３】
その後、多孔性シリコン二次粒子３１に、炭素供給源ガスと、窒素、リン及び硫黄のうちから選択された１以上の前駆体を供給し、熱処理を行う段階を含むシリコン含有複合体を製造することができる。図３において、参照符号１０ａは、第１グラフェン、参照符号１０ｂは、第２グラフェン、参照符号１は、コア、参照符号２は、シェルであり、参照符号２０は、シリコン複合体一次粒子を示す。そのように、窒素、リン及び硫黄のうちから選択された１以上の前駆体は、既存の炭素供給源ガスを利用した製造過程にさらに付加する過程のみを介して、目的物を得ることができる。従って、目的物の製造工程が単純化されて容易である。窒素、リン及び硫黄のうちから選択された１以上の前駆体と、炭素供給源ガスとの混合比は、それら各前駆体と炭素供給源ガスとの体積を制御し、目的とするところ通り制御することができる。
【００７４】
一具現例によれば、炭素供給源と、窒素、リン及び硫黄のうちから選択された１以上の前駆体と、において、窒素、リン及び硫黄のうちから選択された１以上の前駆体の含量は、反応ガス総含量を基準にして、２０体積％以下、例えば、５ないし２０体積％である。窒素、リン及び硫黄のうちから選択された１以上の前駆体の含量が前記範囲であるとき、グラフェンの結晶性及び品質にすぐれる。
【００７５】
炭素供給源は、まず、多孔性シリコン二次粒子の気孔を充填した後、二次粒子の外部で成長する。
【００７６】
溶媒は、エタノール、メタノール、イソプロピルアルコールなどを利用する。そのようなアルコール系溶媒を使用して熱処理する段階を経れば、溶媒の除去と共に分散剤が除去され、シリコン含有複合体に残留する含量が最小化される。その結果、酸素含量が最小化されたシリコン含有複合体を得ることができる。
【００７７】
分散剤は、シリコン一次粒子を等しく分散させる役割を行う。分散剤は、非制限的な例として、ステアリン酸、レゾシノール、ポリビニルアルコール及びピッチのうちから選択された１以上である。分散剤の含量は、組成物総重量１００重量部を基準にして、１ないし１５重量部、例えば、５ないし１０重量部である。分散剤の含量が前記範囲であるとき、シリコンとグラフェンとが凝集されることなしに、等しく分散される。
【００７８】
炭素供給源は、下記化学式１で表示される化合物、下記化学式２で表示される化合物、及び下記化学式３で表示される酸素含有ガスからなる群から選択された１以上である。
（化学式１）
ＣｎＨ（２ｎ＋２−ａ）［ＯＨ］ａ
前記化学式１で、ｎは、１ないし２０の整数であり、ａは０または１であり、
（化学式２）
ＣｎＨ（２ｎ）
前記化学式２で、ｎは、２ないし６の整数であり、
（化学式３）
ＣｘＨｙＯｚ
前記化学式３で、ｘは、０または１ないし２０の整数であり、ｙは、０、または１ないし２０の整数であり、ｚは、１または２である。
【００７９】
炭素供給源は、例えば、メタン、エチレン、プロピレン、メタノール、エタノール及びプロパノールからなる群から選択された１以上である。
【００８０】
熱処理は、６００ないし１，１００℃、例えば、７００ないし１，０００℃で実施される。そのような熱処理温度で実施されるとき、グラフェンがコア及びシェルで高密度に形成される。
【００８１】
シリコン複合体一次粒子は、前述のように、粒子は、シリコン、シリコン上に配置されたシリコンサブオキサイド（ＳｉＯｘ）（Ｏ＜ｘ＜２）、及びシリコンサブオキサイド上に配置されたグラフェンを含む。シリコンサブオキサイド（ＳｉＯｘ）（Ｏ＜ｘ＜２）は、シリカ（ＳｉＯ２）と比較し、酸素が欠乏した不安定な物質であり、炭素供給源ガスのような他の反応性物質と反応し、安定した物質を形成する傾向を有している。そのような点を活用し、シリコンサブオキサイド（ＳｉＯｘ）（Ｏ＜ｘ＜２）膜を、グラフェンを形成するシード層物質として利用する。
【００８２】
シリコン上部に形成されたシリコンサブオキサイド（ＳｉＯｘ）（Ｏ＜ｘ＜２）は、膜形態を有し、シリコンサブオキサイド膜厚は、グラフェンの形態、構造などに非常に重要な影響を及ぼす。
【００８３】
シリコンサブオキサイド（ＳｉＯｘ）（Ｏ＜ｘ＜２）膜厚は、グラフェンの形成時に利用される製造工程、例えば、グラフェン形成に必要な炭素供給源の組成などを利用し、変化させることができる。そのようなシリコンサブオキサイド（ＳｉＯｘ）（Ｏ＜ｘ＜２）膜厚は、３００μｍ以下でもある。
【００８４】
一具現例によれば、前記複合体が電池に利用されるシリコンサブオキサイド（ＳｉＯｘ）（Ｏ＜ｘ＜２）膜厚は、１０ｎｍ以下、０．１ないし１０ｎｍ、具体的には、０．１ないし５ｎｍである。そのような厚み範囲を有するシリコンサブオキサイド（ＳｉＯｘ）（Ｏ＜ｘ＜２）膜を有する複合体を利用すれば、電池の容量特性にすぐれる。
【００８５】
一具現例により、シリコンのシリコンサブオキサイド（ＳｉＯｘ）（Ｏ＜ｘ＜２）膜上部にグラフェンを形成する過程は、触媒を使用しない気相炭素堆積反応を利用する。
【００８６】
気相炭素堆積反応は、下記化学式１で表示される化合物、下記化学式２で表示される化合物、及び下記化学式３で表示される酸素含有ガスからなる群から選択された１以上と、窒素、リン及び硫黄のうちから選択された１以上の前駆体と、を含む混合ガス雰囲気内で、シリコンサブオキサイド（ＳｉＯｘ）に被覆されたシリコンを熱処理する段階を経て進められる。
（化学式１）
ＣｎＨ（２ｎ＋２−ａ）［ＯＨ］ａ
前記化学式１で、ｎは、１ないし２０の整数、ａは０または１であり、
（化学式２）
ＣｎＨ（２ｎ）
前記化学式２で、ｎは、２ないし６の整数であり、
（化学式３）
ＣｘＨｙＯｚ
前記化学式３で、ｘは、０、または１ないし２０の整数であり、ｙは、０、または１ないし２０の整数であり、ｚは、１または２である。
【００８７】
前述の気相炭素堆積反応は、後述する理論に拘束されるものではないが、そのようなコーティングは、ガス混合物内に含まれたシリコンサブオキサイド（ＳｉＯｘ）に被覆されたシリコンに対する、ＣＯ２を利用した改質などに係わる。
【００８８】
前述の気相炭素堆積反応によれば、シリコンサブオキサイド（ＳｉＯｘ）に被覆されたシリコン上にグラフェンを直接成長させ、シリコンとグラフェンとの密着度が高い。
【００８９】
他の一具現例によれば、Ｓｉ層上部に、ＳｉＯｘ層が存在せずとも、炭素混合ガスと酸素混合ガスとを反応させる過程を経れば、酸素含有混合ガスの反応で、シリコン層上部にＳｉＯｘ層をまず形成し、その上に炭素混合ガスが反応しながら、グラフェンを形成することができる。シリコンとグラフェンとの密着度は、ＳｉＯｘのシリコンとグラフェンとの距離を、電子走査顕微鏡を介して評価することができる。
【００９０】
シリコン含有複合体を構成するシリコン複合体一次粒子の第１グラフェンは、シリコンにおいて、１０ｎｍ以下、例えば、０．５ないし１０ｎｍ、例えば０．５ｎｍないし７．５ｎｍ、例えば０．５ないし５ｎｍの距離ほど延長される。他の一具現例によれば、第１グラフェンは、シリコンにおいて、５ｎｍ以下、例えば、１ｎｍ以下、例えば、０．０００１ないし５ｎｍ、例えば、０．５ないし１ｎｍ距離ほど延長される。そして、第１グラフェンは、シリコンの主軸に対して、０ないし９０゜の角に配向される。少なくとも１ないし２０層のグラフェン層を含み、第１グラフェンの総厚は、０．６ないし１２ｎｍである。そして、第１グラフェンは、シリコンのＹ軸に対して、０ないし９０゜の角に配向される。
【００９１】
シリコンは、その形態は、非制限的であり、例えば、シリコンは、スフィア、ナノワイヤ、針状、ロッド状、粒子、ナノチューブ、ナノロッド、ウェーハ及びナノリボンのうちから選択された１以上でもある。
【００９２】
一具現例によれば、シリコンは、針状粒子タイプでもある。このとき、針状シリコン粒子は、長さが約１００ないし１６０ｎｍ、例えば、１０８ないし１２５ｎｍ、厚みが約１０ないし１００ｎｍ、例えば、２０ないし５０ｎｍ、具体的には、４０ｎｍである。
【００９３】
一具現例によれば、針状シリコン上に、シリコンサブオキサイド（ＳｉＯｘ）（Ｏ＜ｘ＜２）膜が形成され、その上部にグラフェンが形成されてもよい。
【００９４】
他の一具現例によれば、シリコン粒子上に、シリコンサブオキサイド（ＳｉＯｘ）（Ｏ＜ｘ＜２）膜が形成され、その上部にグラフェンが形成されてもよい。ここで、シリコン粒子の平均粒径は、４０ｎｍないし４０μｍ、例えば、４０ｎｍないし１００ｎｍである。
【００９５】
シリコンがウェーハタイプである場合、シリコンウェーハ厚は、２ｍｍ以下であり、例えば、０．００１ないし２ｍｍである。
【００９６】
グラフェンは、複数個の炭素原子が互いに共有結合で連結され、多環式芳香族分子を形成したものであり、共有結合で連結された炭素原子は、基本反復単位として６員環を形成するが、５員環及び／または７員環をさらに含むことも可能である。その結果、グラフェンは、互いに共有結合された炭素原子（通常、ｓｐ２結合）の単一層に見える。グラフェンは、単一層からもなるが、それらがいくつか互いに積層され、複数層を形成することも可能であり、例えば、１層ないし１００層または、あるいは２層ないし１００層、あるいは３層ないし５０層の層数を有することができる。
【００９７】
グラフェンは、ナノシート、膜（または、フィルム）、グラフェンナノシート、フレークなどの構造を有することができる。用語「ナノシート」は、シリコンサブオキサイド上に、不規則的な状態に形成された場合を示し、「膜」は、シリコンサブオキサイド上部に、連続的に均一に形成されたフィルム形態をいう。
【００９８】
一具現例によるシリコン含有複合体は、金属酸化物をさらに含んでもよい。そのように金属酸化物をさらに含むならば、副反応抑制によるＳＥＩ層形成を防止する利点がある。
【００９９】
金属酸化物は、酸化マグネシウム、酸化マンガン、酸化アルミニウム、酸化チタン、酸化ジルコニウム、酸化タンタル、酸化スズ、酸化ハフニウム、フルオロ化アルミニウム（ＡｌＦ３）からなる群から選択された１以上を含む。
【０１００】
一具現例によるシリコン含有複合体において、グラフェンは、ＳＥＩ安定化クランピング層（ｃｌａｍｐｉｎｇ  ｌａｙｅｒ）の役割を果たすことができる。そして、シリコン含有複合体は、高い比表面積を有しており、それを利用した電池において、初期効率及び体積エネルギー密度が低下することを防ぐことができる。
【０１０１】
シリコン含有複合体においてグラフェンは、シリコンのような活物質の破砕及び粉砕を抑制することができ、複合体の伝導度を改善させることができる。グラフェンは、シリコン粒子で起きる粒子の破砕及び粉砕を抑制する役割を行う。グラフェンは、シリコン粒子の分解（ｄｉｓｉｎｔｅｇｒａｔｉｏｎ）を防ぐクランピング層の役割を行い、リチウムイオンとＳｉとの合金化反応（ａｌｌｏｙｉｎｇ  ｒｅａｃｔｉｏｎ）が進められ、比容量（ｓｐｅｃｉｆｉｃ  ｃａｐａｃｉｔｙ）に非常にすぐれ、粒子間に連続的な導電性経路を提供する。
【０１０２】
シリコン粒子が膨張すると、グラフェン層が互いにスライディングし、脱リチウム化工程（ｄｅｌｉｔｉｈｉａｔｉｏｎ）中には、弛緩された位置（ｒｅｌａｘｅｄ  ｐｏｓｉｔｉｏｎ）にスライドして戻る。そのような動きは、ファンデルワールス力が、層間摩擦力に比べて大きいためである。
【０１０３】
前述のグラフェン層のクランピング効果は、約２００回ほどのリチウム化／脱リチウム化サイクルを反復的に実施した後にも、グラフェン層がそのまま維持されることを介して、グラフェン層は、シリコン粒子の分解を防ぐクランピング層の役割を果たすことを確認することができる。
【０１０４】
一具現例によるシリコン含有複合体は、シリコン複合体一次粒子表面に稠密なグラフェンが形成され、粒子間にナノサイズの気孔を形成し、一次粒子及び二次粒子の体積膨脹時、バッファの役割を果たすことができる。そして、熱処理を介して、ＳＥＩ層を安定して形成することができる。そして、二次粒子表面に存在する何層かのグラフェンは、シリコン体積の膨脹時及び収縮時のグラフェン層間スライディングにより、一次粒子が二次粒子の外に出ないように体積が膨脹され、シリコン複合体一次粒子が電解質と接触することを低減させる。
【０１０５】
他の側面により、前述のシリコン含有複合体と、炭素系材料を含む炭素複合体とを提供する。一具現例によるシリコン含有複合体は、シリコン複合体一次粒子に比べ、比表面積が低減し、体積密度（比容量）が上昇し、それと炭素系材料との混合時、体積エネルギー密度を向上させることができ、電極の体積膨脹をさらに一層減らすことができる。
【０１０６】
前述の炭素複合体は、複合体と比較し、初期効率、比容量特性にすぐれ、律速性能及び耐久性がさらに向上する。
【０１０７】
炭素系材料の含量は、炭素複合体１００重量部を基準にして、０．００１ないし９９重量部、例えば、１０ないし９７重量部、例えば、５０ないし９７重量部である。炭素系材料の含量が前記範囲であるとき、容量及び伝導度にすぐれる炭素複合体を得ることができる。
【０１０８】
炭素系材料は、グラフェン、黒鉛、フラーレン、炭素ファイバ及びカーボンナノチューブからなる群から選択された１以上を含む。炭素複合体は、例えば、黒鉛、及び黒鉛上部に形成されたシリコン含有複合体を含んでもよい。
【０１０９】
黒鉛としては、例えば、ＳＦＧ６黒鉛を利用し、例えば、平均粒径が約６μｍである。炭素複合体を利用して電極を形成する場合、電極において炭素複合体の含量は、例えば、６８ないし８７重量部であり、バインダの含量は、例えば、１３ないし３２重量部である。炭素複合体において黒鉛の含量は、例えば、炭素複合体１００重量部を基準にして、１ないし２０重量部である。
【０１１０】
バインダとしては、例えば、リチウムポリアクリレートを使用する。
化学式１で表示される化合物、及び化学式２で表示される化合物が、メタン、エチレン、プロピレン、メタノール、エタノール、プロパノールからなる群から選択された１以上である。
【０１１１】
化学式３で表示される酸素含有ガスは、例えば、二酸化炭素（ＣＯ２）及び一酸化炭素（ＣＯ）、水蒸気（Ｈ２Ｏ）、またはその混合物を含む。
窒素前駆体は、例えば、アンモニアを有することができる。
【０１１２】
硫黄前駆体は、例えば、硫黄粉末、（ＮＨ４）２Ｓ０４、Ｌｉ２Ｓ０４、ＣｏＳＯ４、またはその組み合わせ物でもある。そして、リン前駆体は、リン粉末、（ＮＨ４）２ＨＰＯ４、ＮＨ４Ｈ２ＰＯ４、Ｌｉ３ＰＯ４、Ｐ２Ｏ５、またはそれらの組み合わせ物でもある。
【０１１３】
炭素供給源以外に、窒素、ヘリウム、アルゴンからなる群から選択された１以上の不活性ガスをさらに含んでもよい。
酸素含有ガスは、一酸化炭素、二酸化炭素、水蒸気からなる群から選択された１以上でもある。
【０１１４】
炭素供給源として酸素含有ガスを使用する場合、シリコン酸化膜厚を、自然酸化膜であるシリコン酸化膜厚と比較し、厚く形成することができる。例えば、シリコン酸化膜厚を１０ｎｍ以下、例えば、０．５ないし５ｎｍに制御することができる。そのような厚み範囲を有するシリコン酸化膜を利用すれば、グラフェンの形態と厚みとを調節することができる。それについてさらに具体的に説明すれば、シリコン酸化膜厚を、前述の厚み範囲において、自然酸化膜の場合より厚く形成すれば、その上部に形成されたグラフェンナノシートよりもさらに緻密な構造を有するグラフェン層を得ることができる。ここで、グラフェン層は、例えば、５ないし１０層の構造を有する。
【０１１５】
ガス混合物が水蒸気を含む場合、結果として得た複合体は、さらに高い伝導度を示すことができる。特定理論に拘束されるものではないが、水蒸気存在下において、ガス混合物間の反応により、シリコンサブオキサイドに被覆されたシリコン上に、高い結晶性の炭素が堆積されるために、さらに少量の炭素がコーティングされる場合にも、高い伝導度を示すことができると考えられる。ガス混合物内の水蒸気の含量は、制限されるものではなく、例えば、炭素供給源全体１００体積％を基準にして、０．０１ないし１０体積％を使用する。
【０１１６】
炭素供給源は、例えば、メタン、メタンと不活性ガスとを含む混合ガス、酸素含有ガス、またはメタンと酸素含有ガスとを含む混合ガスでもある。
【０１１７】
一具現例による炭素供給源は、ＣＨ４：ＣＯ２混合ガス、またはＣＨ４：ＣＯ２：Ｈ２Ｏ混合ガスでもある。一具現例によれば、炭素供給源の種類により、グラフェンのモルフォルジーが異なりもする。
【０１１８】
ＣＨ４：ＣＯ２混合ガスは、約１：０．２０〜０．５０のモル比でも提供され、具体的には、約１：０．２５〜０．４５のモル比でも提供され、さらに具体的には、約１：０．３０〜０．４０のモル比でも提供される。
【０１１９】
ＣＨ４：ＣＯ２：Ｈ２Ｏ混合ガスは、約１：０．２０〜０．５０：０．０１〜１．４５のモル比でも提供され、具体的には、約１：０．２５〜０．４５：０．１０〜１．３５のモル比でも提供され、さらに具体的には、約１：０．３０〜０．４０：０．５０〜１．０のモル比でも提供される。
【０１２０】
他の一具現例による炭素供給源は、一酸化炭素（Ｃ０）または二酸化炭素（ＣＯ２）でもある。
【０１２１】
さらに他の一具現例による炭素供給源は、ＣＨ４とＮ２との混合ガスである。
ＣＨ４：Ｎ２混合ガスは、約１：０．２０〜０．５０のモル比でも提供され、具体的には、約１：０．２５〜０．４５のモル比でも提供され、さらに具体的には、約１：０．３０〜０．４０のモル比でも提供される。一具現例による炭素供給源は、窒素のような不活性ガスを含まない。
【０１２２】
熱処理は、７５０ないし１，１００℃、例えば、８００ないし１，０００℃でも実施される。
【０１２３】
熱処理段階において、圧力も制限されるものではなく、熱処理温度、ガス混合物の組成、及び所望する炭素コーティングの量などを考慮して選択することができる。熱処理時の圧力は、流入されるガス混合物の量と、流出されるガス混合物の量とを調整して制御することができる。例えば、熱処理時圧力は、１ａｔｍ以上、例えば、２ａｔｍ以上、３ａｔｍ以上、４ａｔｍ以上、５ａｔｍ以上でもあるが、それらに制限されるものではない。
【０１２４】
熱処理時間は、特別に制限されるものではなく、熱処理温度、熱処理時の圧力、ガス混合物の組成、及び所望する炭素コーティングの量によって適切に調節することができる。例えば、反応時間は、１０分ないし１００時間、具体的には、３０分ないし９０時間、さらに具体的には、５０分ないし４０時間でもあるが、それらに制限されるものではない。特定理論に拘束されるものではないが、時間が長くなるほど堆積されるグラフェン（炭素）量が多くなり、それにより、複合体の電気的物性が向上することができる。ただし、そのような傾向が、時間に必ずしも正比例するものではない。例えば、所定時間経過後には、それ以上グラフェン堆積が起こらないか、あるいは堆積率が低くなる。
【０１２５】
前述のシリコン含有複合体の製造方法は、前述の炭素供給源の気相反応を介して、比較的低い温度でも、シリコンサブオキサイド（ＳｉＯｘ）に被覆されたシリコン上に、グラフェンに均一なコーティングを提供することができる。そして、シリコンサブオキサイド（ＳｉＯｘ）膜に被覆されたシリコン上に形成されたグラフェンの脱離反応が、実質的に起こらない。シリコン酸化膜厚を制御すれば、グラフェンの脱離反応をさらに一層抑制することができる。そのように、グラフェンの脱離反応を効率的に抑制することができるシリコン酸化膜厚は、１０ｎｍ以下、０．１ないし１０ｎｍ、具体的には、０．１ないし５ｎｍである。
【０１２６】
また、気相反応を介して、シリコン上にグラフェンをコーティングするので、高い結晶性を有するコーティング膜を形成することができ、そのようなシリコン含有複合体を負極活物質として利用した場合、構造変化なしに、負極活物質の伝導度を高めることができる。
【０１２７】
一具現例によるシリコン含有複合体を製造するための気相炭素堆積反応時、炭素混合ガスと、水素のような還元性ガスとを含んだガス混合物雰囲気下で実施することができる。
【０１２８】
シリコン含有複合体を構成するシリコン複合体一次粒子が、ｉ）ＳｉＯｘ（０＜ｘ＜２）、及びｉｉ）ＳｉＯｘ（０＜ｘ＜２）の熱処理生成物のうちから選択された１以上の酸化シリコンと、酸化シリコン上部に配置された第１グラフェンと、を含む場合、第１グラフェンは、メタンのような炭素供給源ガスと水素とのガス混合物雰囲気下で、熱処理を実施して形成することができる。炭素供給源ガスと水素との混合比は、例えば、１：１ないし１：７、例えば、１：１ないし１：５の比でもある。該比の基準は、モル比または流量比でもある。
【０１２９】
一具現例によるシリコン含有複合体を利用した炭素複合体の製造過程は、次の通りである。
一具現例によるシリコン含有複合体と炭素系材料とを混合し、それを熱処理する。
【０１３０】
熱処理は、６００ないし１，１００℃、例えば、７００ないし１，０００℃で実施する。熱処理温度が前記範囲であるとき、容量特性にすぐれる炭素複合体を得ることができる。
【０１３１】
一具現例によるシリコン含有複合体のＸＰＳ（Ｘ−ｒａｙ  ｐｈｏｔｏｅｌｅｃｔｒｏｎ  ｓｐｅｃｔｒｏｓｃｏｐｙ）分析によって求められるシリコン（Ｓｉ）対炭素（Ｃ）の元素比（Ｃ／Ｓｉ）は、１００ないし２００、例えば、１４０ないし１８０である。そして、シリコン含有複合体のＸＰＳ分析によって求められるシリコン（Ｓｉ）対炭素（Ｃ）の元素比（Ｃ／Ｓｉ）は、窒素、リン及び硫黄のうちから選択された１以上を含んでいないシリコン含有複合体のＣ／Ｓｉ対比で増大する。このとき、該増大率は、例えば、３００％以上、例えば、４９０％以上増大する。ここで、シリコン（Ｓｉ）対炭素（Ｃ）の元素比（Ｃ／Ｓｉ）が増大するということは、グラフェンのシリコン／シリコンサブオキサイドの被覆率が高くなるということを意味する。
【０１３２】
一具現例によるシリコン含有複合体または炭素複合体は、電池、ディスプレイ用発光体、ディスプレイ用電界放出物質、熱電素子、バイオセンサなどにも有用に使用される。
【０１３３】
さらに他の側面によれば、前述のシリコン含有複合体または炭素複合体を含んだ電極が提供される。前記電極は、リチウム電池用電極でもある。
前記電極は、負極でもある。
【０１３４】
シリコン含有複合体または炭素複合体は、電極活物質、例えば、負極活物質としても使用される。そのように、負極活物質として使用する場合、シリコン体積膨脹が低減し、粉砕が減ることになる。そして、伝導度が向上し、高率特性が改善される。また、シリコンサブオキサイドが被覆されたシリコン上に、グラフェンを最小限の量にコーティングすることができ、体積当たりエネルギー密度が向上した負極活物質を得ることができる。シリコン含有複合体、またはシリコン含有複合体と、炭素系材料を含む炭素複合体とを含むリチウム電池を提供する。
【０１３５】
負極は、次のような方法によっても製造される。
負極は、例えば、負極活物質であるシリコン含有複合体または炭素複合体、導電剤、及び結着剤を含む負極活物質組成物が一定形状に成形されるか、あるいは前述の負極活物質組成物が銅箔などの集電体に塗布される方法によっても製造される。前記組成物において、導電剤は、使用しなくてもよい。
【０１３６】
また、集電体なしに、負極活物質組成物がセパレータ上にフィルム形態に形成されてもよい。
【０１３７】
具体的には、前述の負極活物質、導電剤、結合剤及び溶媒が混合された負極活物質組成物が準備される。負極活物質組成物が金属集電体上に直接コーティングされて負極板が製造される。代案として、負極活物質組成物が別途の支持体上にキャスティングされた後、支持体から剥離されたフィルムが金属集電体上にラミネーションされても負極板が製造される。負極は、前述のところで列挙した形態に限定されるものではなく、前記形態以外の形態でもあってもよい。
【０１３８】
負極活物質組成物は、前述の負極活物質以外に、他の炭素負極活物質を追加して含んでもよい。例えば、炭素負極活物質は、例えば、天然黒鉛、人造黒鉛、膨脹黒鉛、グラフェン、カーボンブラック、フラーレンスート、炭素ナノチューブ及び炭素ファイバからなる群で選択された１以上でもあるが、必ずしもそれらに限定されるものではなく、当該技術分野で使用されるものであるならば、いずれも可能である。
【０１３９】
また、導電剤としては、アセチレンブラック、ケッチェンブラック、天然黒鉛、人造黒鉛、カーボンブラック、炭素ファイバ、銅・ニッケル・アルミニウム・銀などの金属粉末、金属ファイバなどを使用することができ、またポリフェニレン誘導体などの導電性材料を、１種または１種以上を混合して使用することができるが、それらに限定されるものではなく、当該技術分野で導電剤として使用されるものであるならば、いずれも使用される。
【０１４０】
結合剤としては、フッ化ビニリデン／ヘキサフルオロプロピレンコポリマー、ポリフッ化ビニリデン（ＰＶＤＦ）、ポリアクリロニトリル、ポリメチルメタクリレート、ポリテトラフルオロエチレン、スチレンブタジエンゴム系ポリマー、ポリアクリル酸、ポリアミドイミド、ポリイミド、またはそれらの混合物が使用されもするが、それらに限定されるものではなく、当該技術分野で結合剤として使用されるものであるならば、いずれも使用される。
【０１４１】
溶媒としては、Ｎ−メチルピロリドン、アセトンまたは水などが使用されるが、それらに限定されるものではなく、当該技術分野で使用されるものであるならば、いずれも使用される。
【０１４２】
前述の負極活物質、導電剤、結合剤及び溶媒の含量は、リチウム電池で一般的に使用されるレベルである。リチウム電池の用途及び構成により、結合剤及び溶媒のうち１以上が省略されてもよい。
【０１４３】
さらに他の具現例によるリチウム電池は、前記負極を採用する。リチウム電池は、次のような方法によっても製造される。
まず、前記負極製造方法によって負極が準備される。
【０１４４】
次に、正極活物質、導電剤、結合剤及び溶媒が混合された正極活物質組成物が準備される。正極活物質組成物が金属集電体上に直接コーティング及び乾燥され、正極が製造される。代案として、前記正極活物質組成物が別途の支持体上にキャスティングされた後、前記支持体から剥離されたフィルムが金属集電体上にラミネーションされ、正極が製造される。
【０１４５】
正極活物質として、リチウムコバルト酸化物、リチウムニッケルコバルトマンガン酸化物、リチウムニッケルコバルトアルミニウム酸化物、リチウム鉄リン酸化物及びリチウムマンガン酸化物からなる群のうち選択された１以上を含んでもよいが、必ずしもそれらに限定されるものではなく、当該技術分野で利用可能な全ての正極活物質が使用される。
【０１４６】
例えば、正極活物質は、リチウム含有金属酸化物として、当業界で一般的に使用されるものであるならば、制限なしにいずれも使用される。例えば、コバルト、マンガン、ニッケル、及びそれらの組み合わせのうちから選択される金属とリチウムとの複合酸化物のうち１種以上のものを使用することができ、その具体的な例としては、ＬｉａＡ１−ｂＢ’ｂＤ２（前記式で、０．９０≦ａ≦１及び０≦ｂ≦０．５である）；ＬｉａＥ１−ｂＢ’ｂＯ２−ｃＤｃ（前記式で、０．９０≦ａ≦１、０≦ｂ≦０．５、０≦ｃ≦０．０５である）；ＬｉＥ２−ｂＢ’ｂＯ４−ｃＤｃ（前記式で、０≦ｂ≦０．５、０≦ｃ≦０．０５である）；ＬｉａＮｉ１−ｂ−ｃＣｏｂＢ’ｃＤα（前記式で、０．９０≦ａ≦１、０≦ｂ≦０．５、０≦ｃ≦０．０５、０＜α≦２である）；ＬｉａＮｉ１−ｂ−ｃＣｏｂＢ’ｃＯ２−αＦα（前記式で、０．９０≦ａ≦１、０≦ｂ≦０．５、０≦ｃ≦０．０５、０＜α＜２である）；ＬｉａＮｉ１−ｂ−ｃＣｏｂＢ’ｃＯ２−αＦ’２（前記式で、０．９０≦ａ≦１、０≦ｂ≦０．５、０≦ｃ≦０．０５、０＜α＜２である）；ＬｉａＮｉ１−ｂ−ｃＭｎｂＢ’ｃＤα（前記式で、０．９０≦ａ≦１、０≦ｂ≦０．５、０≦ｃ≦０．０５、０＜α≦２である）；ＬｉａＮｉ１−ｂ−ｃＭｎｂＢ’ｃＯ２−αＦ’α（前記式で、０．９０≦ａ≦１、０≦ｂ≦０．５、０≦ｃ≦０．０５、０＜α＜２である）；ＬｉａＮｉ１−ｂ−ｃＭｎｂＢ’ｃＯ２−αＦ’２（前記式で、０．９０≦ａ≦１、０≦ｂ≦０．５、０≦ｃ≦０．０５、０＜α＜２である）；ＬｉａＮｉｂＥｃＧｄＯ２（前記式で、０．９０≦ａ≦１、０≦ｂ≦０．９、０≦ｃ≦０．５、０．００１≦ｄ≦０．１である）；ＬｉａＮｉｂＣｏｃＭｎｄＧｅＯ２（前記式で、０．９０≦ａ≦１、０≦ｂ≦０．９、０≦ｃ≦０．５、０≦ｄ≦０．５、０．００１≦ｅ≦０．１である）；ＬｉａＮｉＧｂＯ２（前記式で、０．９０≦ａ≦１、０．００１≦ｂ≦０．１である）；ＬｉａＣｏＧｂＯ２（前記式で、０．９０≦ａ≦１、０．００１≦ｂ≦０．１である）；ＬｉａＭｎＧｂＯ２（前記式で、０．９０≦ａ≦１、０．００１≦ｂ≦０．１である）；ＬｉａＭｎ２ＧｂＯ４（前記式で、０．９０≦ａ≦１、０．００１≦ｂ≦０．１である）；ＱＯ２；ＱＳ２；ＬｉＱＳ２；Ｖ２Ｏ５；ＬｉＶ２Ｏ５；ＬｉＩ’Ｏ２；ＬｉＮｉＶＯ４；Ｌｉ３−ｆＪ２（ＰＯ４）３（０≦ｆ≦２）；Ｌｉ３−ｆＦｅ２（ＰＯ４）３（０≦ｆ≦２）；ＬｉＦｅＰＯ４の化学式のうちいずれか一つで表現される化合物を使用することができる。
【０１４７】
前記化学式において、Ａは、Ｎｉ、Ｃｏ、Ｍｎ、またはそれらの組み合わせであり、Ｂ’は、Ａｌ、Ｎｉ、Ｃｏ、Ｍｎ、Ｃｒ、Ｆｅ、Ｍｇ、Ｓｒ、Ｖ、希土類元素、またはそれらの組み合わせであり、Ｄは、Ｏ、Ｆ、Ｓ、Ｐ、またはそれらの組み合わせであり、Ｅは、Ｃｏ、Ｍｎ、またはそれらの組み合わせであり、Ｆ’は、Ｆ、Ｓ、Ｐ、またはそれらの組み合わせであり、Ｇは、Ａｌ、Ｃｒ、Ｍｎ、Ｆｅ、Ｍｇ、Ｌａ、Ｃｅ、Ｓｒ、Ｖ、またはそれらの組み合わせであり、Ｑは、Ｔｉ、Ｍｏ、Ｍｎ、またはそれらの組み合わせであり、Ｉ’は、Ｃｒ、Ｖ、Ｆｅ、Ｓｃ、Ｙ、またはそれらの組み合わせであり、Ｊは、Ｖ、Ｃｒ、Ｍｎ、Ｃｏ、Ｎｉ、Ｃｕ、またはそれらの組み合わせである。
【０１４８】
ここで、該化合物表面にコーティング層を有するものも使用することができ、または前記化合物と、コーティング層を有する化合物とを混合して使用することもできるということは言うまでもない。コーティング層は、コーティング元素のオキシド、コーティング元素のヒドロキシド、コーティング元素のオキシヒドロキシド、コーティング元素のオキシカーボネート、またはコーティング元素のヒドロキシシカーボネートのコーティング元素化合物を含んでもよい。それらコーティング層をなす化合物は、非晶質または結晶質でもある。コーティング層に含まれるコーティング元素としては、Ｍｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ、Ｚｒ、またはそれらの混合物を使用することができる。コーティング層形成工程は、前記化合物にそのような元素を使用し、正極活物質の物性に悪影響を与えない方法（例えば、スプレーコーティング法、浸漬法など）によってコーティングすることができるものであれば、いかなるコーティング方法を使用してもよいが、それについては、当該分野の当業者に周知内容であるので、詳細な説明は、省略する。
【０１４９】
例えば、ＬｉＮｉＯ２、ＬｉＣｏＯ２、ＬｉＭｎｘＯ２ｘ（ｘ＝１，２）、ＬｉＮｉ１−ｘＭｎｘＯ２（０＜ｘ＜１）、ＬｉＮｉ１−ｘ−ｙＣｏｘＭｎｙＯ２（０≦ｘ≦０．５、０≦ｙ≦０．５）、ＬｉＦｅＯ２、Ｖ２Ｏ５、ＴｉＳ、ＭｏＳなどが使用される。
【０１５０】
正極活物質組成物において、導電剤、結合剤及び溶媒は、負極活物質組成物の場合と同一のものを使用することができる。一方、正極活物質組成物及び／または負極活物質組成物に可塑剤をさらに付加し、電極板内部に気孔を形成することも可能である。
【０１５１】
正極活物質、導電剤、結合剤及び溶媒の含量は、リチウム電池で一般的に使用するレベルである。リチウム電池の用途及び構成により、導電剤、結合剤及び溶媒のうち１以上が省略されてもよい。
【０１５２】
次に、正極と負極との間に挿入されるセパレータが準備される。セパレータは、リチウム電池で一般的に使用されるものであるならば、いずれも使用される。電解質のイオン移動に対して、低い抵抗でありながら、電解液含湿能にすぐれるものが使用される。例えば、ガラスファイバ、ポリエステル、テフロン（登録商標）、ポリエチレン、ポリプロピレン、ポリテトラフルオロエチレン（ＰＴＦＥ）、またはそれらの組み合わせ物のうちから選択されたものであり、不織布の形態でも織布の形態でもよい。例えば、リチウムイオン電池には、ポリエチレン、ポリプロピレンのような巻き取り可能なセパレータが使用され、リチウムイオンポリマー電池には、有機電解液含浸能にすぐれるセパレータが使用される。例えば、セパレータは、下記方法によっても製造される。
【０１５３】
高分子樹脂、充填剤及び溶媒を混合し、セパレータ組成物が準備される。セパレータ組成物が、電極上部に直接コーティング及び乾燥され、セパレータが形成されてもよい。または、セパレータ組成物が、支持体上にキャスティング及び乾燥された後、支持体から剥離させたセパレータフィルムが、電極上部にラミネーションされ、セパレータが形成されてもよい。
【０１５４】
セパレータ製造に使用される高分子樹脂は、特別に限定されるものではなく、電極板の結合剤に使用される物質であるならば、いずれも使用される。例えば、フッ化ビニリデン／ヘキサフルオロプロピレンコポリマー、ポリフッ化ビニリデン（ＰＶＤＦ）、ポリアクリロニトリル、ポリメチルメタクリレート、またはそれらの混合物などが使用される。
【０１５５】
セパレータは、膜の性能を向上させるために、セラミックス成分を含んでもよい。例えば、セパレータに酸化物をコーティングしたり、セパレータの製造時、セラミックス粒子を含めたりして製造することができる。
次に、電解質が準備される。
【０１５６】
例えば、電解質は、有機電解液でもある。また、電解質は、固体でもある。例えば、ホウ素酸化物、リチウムオキシニトリドなどでもあるが、それらに限定されるものではなく、当該技術分野において、固体電解質として使用されるものであるならば、いずれも使用可能である。固体電解質は、スパッタリングなどの方法により、負極上に形成されてもよい。
【０１５７】
例えば、有機電解液が準備される。有機電解液は、有機溶媒にリチウム塩が溶解されて製造される。
【０１５８】
有機溶媒は、当該技術分野において、有機溶媒として使用されるものであるならば、いずれも使用される。例えば、プロピレンカーボネート、エチレンカーボネート、フルオロエチレンカーボネート、ブチレンカーボネート、ジメチルカーボネート、ジエチルカーボネート、メチルエチルカーボネート、メチルプロピルカーボネート、エチルプロピルカーボネート、メチルイソプロピルカーボネート、ジプロピルカーボネート、ジブチルカーボネート、フルオロエチレンカーボネート、ベンゾニトリル、アセトニトリル、テトラヒドロフラン、２−メチルテトラヒドロフラン、γ−ブチロラクトン、ジオキソラン、４−メチルジオキソラン、Ｎ，Ｎ−ジメチルホルムアミド、Ｎ，Ｎ−ジメチルアセトアミド、Ｎ，Ｎ−ジメチルスルホキシド、ジオキサン、１，２−ジメトキシシエタン、スルホラン、ジクロロエタン、クロロベンゼン、ニトロベンゼン、ジエチレングリコール、ジメチルエーテル、またはそれらの混合物などである。
【０１５９】
リチウム塩も、当該技術分野でリチウム塩として使用されるものであるならば、いずれも使用される。例えば、ＬｉＰＦ６、ＬｉＢＦ４、ＬｉＳｂＦ６、ＬｉＡｓＦ６、ＬｉＣｌＯ４、ＬｉＣＦ３ＳＯ３、Ｌｉ（ＣＦ３ＳＯ２）２Ｎ、Ｌｉ（ＦＳＯ２）２Ｎ、ＬｉＣ４Ｆ９ＳＯ３、ＬｉＡｌＯ２、ＬｉＡｌＣｌ４、ＬｉＮ（ＣｘＦ２ｘ＋１ＳＯ２）（ＣｙＦ２ｙ＋１ＳＯ２）（ただし、ｘ、ｙは、自然数である）、ＬｉＣｌ、ＬｉＩ、またはそれらの混合物などである。
【０１６０】
図１２Ａから分かるように、リチウム電池１２１は、正極１２３、負極１２２及びセパレータ１２４を含む。前述の正極１２３、負極１２２及びセパレータ１２４が巻き取られたり折り畳まれたりして、電池ケース１２５に収容される。次に、電池ケース１２５に有機電解液が注入され、キャップアセンブリ１２６によって密封され、リチウム電池１２１が完成される。電池ケース１２５は、円筒状、角形、薄膜型などでもある。例えば、リチウム電池１２１は、薄膜型電池でもある。リチウム電池１２１は、リチウムイオン電池でもある。
【０１６１】
正極と負極との間にセパレータが配置され、電池構造体が形成されてもよい。電池構造体がバイセル構造に積層された後、有機電解液に含浸され、得られた結果物がポーチに収容されて密封されれば、リチウムイオンポリマー電池が完成される。
【０１６２】
また、電池構造体は、複数個積層されて電池パックを形成し、そのような電池パックが高容量及び高出力が要求される全ての機器に使用される。例えば、ノート型パソコン、スマートフォン、電気車両（ＥＶ：ｅｌｅｃｔｒｉｃ  ｖｅｈｉｃｌｅ）などにも使用される。
【０１６３】
前記リチウム電池は、高率特性及び寿命特性にすぐれるので、電気車両（ＥＶ）に適する。例えば、プラグインハイブリッド車（ＰＨＥＶ：ｐｌｕｇ−ｉｎ  ｈｙｂｒｉｄ  ｅｌｅｃｔｒｉｃ  ｖｅｈｉｃｌｅ）などのハイブリッド車に適する。
【０１６４】
さらに他の側面は、前記複合体、または前記複合体と、炭素系材料を含む炭素複合体とを含む電界放出素子を提供するものである。
【０１６５】
電界放出素子は、電子移動を利用する装置である。通常の電界放出素子は、少なくとも還元極と、エミッタチップと、還元極から離隔された酸化極と、を含む（それぞれの内容は、本出願で援用される米国特許第７，００９，３３１号、第６，９７６，８９７号、第６，９１１，７６７号及び米国特許出願第２００６／００６６２１７号を参照）。還元極と酸化極とに電圧が印加され、電子をエミッタチップから放出させる。電子は、還元極から酸化極の方向に進む。本装置は、次に、制限されないが、超音波真空管装置（例えば、Ｘ線チューブ、）、電力増幅器、イオンガン、高エネルギー加速器、自由電子レーザ及び電子顕微鏡、特に、平板ディスプレイのような多様な用途にも使用される。平板ディスプレイは、従来の負極管代替用としても使用される。従って、それら平板ディスプレイは、ＴＶ（ｔｅｌｅｖｉｓｉｏｎ）とコンピュータモニタとに適用される。
【０１６６】
エミッタチップとして、一具現例による複合体、またはそれを利用した炭素複合体が利用されてもよい。
【０１６７】
従来のエミッタチップは、モリブデンのような金属や、シリコンのような半導体によって製造される。金属エミッタチップ利用に係わる関心事項のうち一つは、放出に要求される制御電圧が、例えば、およそ１００Ｖほどと比較的高いというのである。また、それらエミッタチップが均一性を有さないために、ピクセル間の電流密度が不均一にもなる。
【０１６８】
前述のシリコン含有複合体または炭素複合体を利用したエミッタチップを利用すれば、電界放出特性にすぐれる。
前述のシリコン含有複合体または炭素複合体は、電子発光素子製造時に利用可能である。
【０１６９】
さらに他の側面によれば、一具現例によるシリコン含有複合体、または前記シリコン含有複合体と、炭素系材料を含む炭素複合体とを含むバイオセンサが提供される。
一具現例によるシリコン含有複合体または炭素複合体は、バイオセンサ用電極の形成時に利用可能である。
【０１７０】
図１２Ｅは、一具現例によるバイオセンサの電極構造を示した断面図である。
それを参照すれば、一具現例によるバイオセンサ電極は、基板３１０、基板３１０上に形成されるシリコン含有複合体または炭素複合体を含む第１層３２０、及び第１層上に形成される第２層３３０を具備する。第２層３３０には、バイオ物質３４０が多様な方式で担持されるか、あるいは固定される。
【０１７１】
基板３１０は、その上部に、グラフェンが蒸着または形成される全種の板を意味するものであり、具体的には、ガラス、プラスチック、金属、セラミックス及びシリコンからなる群からも選択されるが、基板の種類は、その上部に、グラフェンが蒸着または形成される限り、特別に制限されるものではないということに留意する。
【０１７２】
バイオ物質３４０としては、酵素、アプタマー、タンパク質、核酸、微生物、細胞、脂質、ホルモン、ＤＮＡ、ＰＮＡ、ＲＮＡ、及びそれらの混合物から構成された群から選択されるバイオ物質が使用され、本明細書で言及されていない多様なバイオ物質が使用されるということに留意する。
【０１７３】
図１２Ｅを参照すれば、バイオ物質３４０として、特定酵素が使用され、第２層３３０は、そのような特定酵素が担持されるか、あるいは固定された膜が使用されるバイオセンサ用電極を開示する。一方、図１２Ｅにおいては、特定酵素が膜内部に担持されるか、あるいは固定されたように図示されているが、特定酵素の位置は、それに制限されるものではなく、一部または全部が膜上部に突出していてもよいということに留意する。そのような構成による場合、酵素は、基質特異性にすぐれ、混合物内においても、特定分子だけと選択的に反応する特性を有するために、特定酵素に反応する分析物質（例えば、血糖など）を選択的に感知することができる。
【０１７４】
さらに他の側面によれば、前記シリコン含有複合体、または前記シリコン含有複合体と、炭素系材料を含む炭素複合体とを含む半導体素子が提供される。
前記シリコン含有複合体または炭素複合体は、半導体素子の電極として利用可能である。
さらに他の側面によれば、前記シリコン含有複合体、または前記シリコン含有複合体と、炭素系材料を含む炭素複合体とを含む熱電材料と、それを含む熱電素子とが提供される。
【０１７５】
熱電材料は、優秀な電気的特性によって熱電性能が向上する。そのような熱電材料は、熱電素子、熱電モジュールまたは熱電装置に有用に使用される。
【０１７６】
熱電材料の性能は、無次元性能指数（ｄｉｍｅｎｓｉｏｎｌｅｓｓ  ｆｉｇｕｒｅ  ｏｆ  ｍｅｒｉｔ）と通称される下記数式１のＺＴ値を使用する。
（数式１）
ＺＴ＝（Ｓ２σＴ）／ｋ
前記数式１で、ＺＴは、性能指数、Ｓは、ゼーベック係数、σは、電気伝導度、Ｔは、絶対温度、κは、熱伝導度を示す。
【０１７７】
前記数式１に示されているように、熱電材料のＺＴ値を増大させるためは、ゼーベック係数及び電気伝導度、すなわち、パワーファクタ（Ｓ２σ）は、増加させ、熱伝導度は、低下させなければならない。
【０１７８】
一具現例によるシリコン含有複合体または炭素複合体は、グラフェンを含んでおり、グラフェンの特性を熱電材料に適用する場合、高い電気伝導度と、低い熱伝導度とを具現することになるので、熱電材料の性能を改善させることになる。
【０１７９】
一具現例を有するシリコン含有複合体または炭素複合体は、金属性質を有するグラフェンと、半導体性質を有するシリコンとの界面での結晶性及び電子構造が変化し、ゼーベック係数が増大し、電荷粒子の伝送が加速化され、電気伝導度及び電荷移動度の上昇を誘導することができる。また、グラフェンとシリコンとの界面でのフォノン散乱が増大し、熱伝導度の制御が可能になる。
【０１８０】
前述のように、シリコン含有複合体または炭素複合体は、熱電材料として有用に使用することができる。従って、熱電材料を切断加工などの方法で成形し、熱電素子を製造することができる。熱電素子は、ｐ型熱電素子でもある。そのような熱電素子は、熱電材料を、所定形状、例えば、直方体の形状に形成したものを意味する。
【０１８１】
一方、熱電素子は、電極と結合され、電流印加によって冷却効果を示すことができ、温度差によって発電効果を示すことができる成分でもある。
【０１８２】
図１２Ｂは、熱電素子を採用した熱電モジュールの一具現例を示す。図１２Ｂに図示されているように、上部絶縁基板２１１及び下部絶縁基板２２１には、上部電極（第１電極）２１２及び下部電極（第２電極）２２２がパターン化されて形成されており、上部電極２１２と下部電極２２２とを、ｐ型熱電成分２１５及びｎ型熱電成分２１６が相互接触している。それら電極２１２，２２２は、リード電極２２４により、熱電素子の外部と連結される。ｐ型熱電成分（２１５）として前述の熱電素子を使用することができる。ｎ型熱電成分２１６としては、当業界に公知のものであるならば、制限なしに使用することができる。
【０１８３】
絶縁基板２１１，２２１として、ガリウムヒ素（ＧａＡｓ）、サファイア、シリコン、パイレックス（登録商標）、石英基板などを利用することができる。電極２１２，２２２の材質は、銅、アルミニウム、ニッケル、金、チタンなど多様に選択され、その大きさも、多様に選択される。それら電極２１２，２２２がパターニングされる方法は、従来公知のパターニング方法を制限なしに使用することができ、例えば、リフトオフ半導体工程、蒸着方法、フォトリソグラフィ法などを使用することができる。
【０１８４】
熱電モジュールの一具現例において、図１２Ｃ及び図１２Ｄに図示されているように、第１電極及び第２電極のうち一つは、熱供給源に露出される。熱電素子の一具現例において、第１電極及び第２電極のうち一つは、電力供給源に電気的に連結されるか、あるいは熱電モジュールの外部、例えば、電力を消費したり保存したりする電気素子（例えば、電池）に電気的に連結される。
【０１８５】
熱電モジュールの一具現例として、第１電極及び第２電極のうち一つは、電力供給源に電気的に連結される。
以下、実施例及び比較例を介して、さらに詳細に説明する。ただし、該実施例は、例示のためのものであり、それらだけで、本発明の範囲が限定されるものではない。
【実施例】
【０１８６】
〔製造例１〕
針状シリコンを粉砕し、シリコンサブオキサイド（ＳｉＯｘ）（０＜ｘ＜２）膜（厚み：約０．１ｎｍ）が表面に形成された長さ（Ｄ９０）が約１５０ｎｍ、厚みが約４０ｎｍである板状及び針状のシリコン粒子を得た。
【０１８７】
前記板状及び針状のシリコン粒子２５重量部、ステアリン酸１０重量部及びイソプロピルアルコール６５重量部を含む組成物を噴霧乾燥し、それを乾燥させ、約３〜６μｍの平均粒径を有する多孔性シリコン二次粒子を得た。
【０１８８】
該噴霧乾燥は、噴霧乾燥機（モデル：ＭＭＳＤ（Ｍｉｃｒｏ  Ｍｉｓｔ  Ｓｐｒａｙ  Ｄｒｙｅｒｓ），Ｆｕｊｉｓａｋｉ  ｅｌｅｃｔｒｉｃ）を利用した。Ｎ２条件下において、噴霧ノズルサイズを約１５０μｍに制御し、圧力を約０．６ＭＰａに調節し、パウダー噴射雰囲気温度（約２００℃）を調節し、イソプロピルアルコールを乾燥させることにより、多孔性シリコン複合粒子二次粒子を製造した。
【０１８９】
前記多孔性シリコン二次粒子を、反応器内に位置させた。前記反応器内を窒素ガスでパージした後、反応器内に、反応ガスとして、下記表１の組成を有するガス混合物を流し、反応器内に前記ガスからなる雰囲気を醸成した。反応器内において、ガスフローによって発生した圧力は、１ａｔｍである。前記ガス雰囲気下において、反応器内部温度を１，０００℃（昇温速度：約２３℃／ｍｉｎ）に上げ、前記ガスを続けて反応器に流しつつ、前記温度で１時間維持して熱処理を行った。次に、前記結果物を３時間ほど放置した。その後、前記ガスの供給を中断し、反応器を室温（２５℃）に冷却し、反応器内を窒素でパージし、シリコン含有複合体を得た。
【０１９０】
前記シリコン含有複合体において、第１グラフェンと第２グラフェンとの含量は、シリコン含有複合体総重量１００重量部を基準にして、約２５重量部である。
【０１９１】
〔製造例２〜６〕
反応ガスとして、下記表１の組成を有するガス混合物をそれぞれ利用したことを除いては、製造例１と同一に実施し、シリコン含有複合体を得た。
【０１９２】
〔製造例７〕
シリコンサブオキサイド（ＳｉＯｘ）（０＜ｘ＜２）膜（厚み：約０．１ｎｍ）が表面に形成された長さ（Ｄ９０）が約１５０ｎｍ、厚みが約４０ｎｍである板状及び針状のシリコン粒子の代わりに、シリコンサブオキサイド（ＳｉＯｘ）（０＜ｘ＜２）膜（厚み：約０．１ｎｍ）が表面に形成された長さ（Ｄ９０）が約２００ｎｍ、厚みが約４０ｎｍである板状及び針状のシリコン粒子を利用したことを除いては、製造例１と同一方法によって実施し、シリコン含有複合体を得た。
【０１９３】
〔製造例８〕
シリコンサブオキサイド（ＳｉＯｘ）（０＜ｘ＜２）膜（厚み：約０．１ｎｍ）が表面に形成された長さ（Ｄ９０）が約１５０ｎｍ、厚みが約４０ｎｍである板状及び針状のシリコン粒子の代わりに、シリコンサブオキサイド（ＳｉＯｘ）（０＜ｘ＜２）膜（厚み：約０．１ｎｍ）が表面に形成された長さ（Ｄ９０）が約１００ｎｍ、厚みが約４０ｎｍである板状及び針状のシリコン粒子を利用したことを除いては、製造例１と同一方法によって実施し、シリコン含有複合体を得た。
【０１９４】
〔参照製造例１〕
シリコンサブオキサイド（ＳｉＯｘ）（０＜ｘ＜２）膜（厚み：約０．１ｎｍ）が表面に形成された長さ（Ｄ９０）が約１５０ｎｍ、厚みが約４０ｎｍである板状及び針状のシリコン粒子の代わりに、シリコンサブオキサイド（ＳｉＯｘ）（０＜ｘ＜２）膜（厚み：約０．１ｎｍ）が表面に形成された長さ（Ｄ９０）が約２００ｎｍ、厚みが約４０ｎｍである板状及び針状のシリコン粒子を利用し、反応ガスとして、下記表１の組成を有するガス混合物を利用したことを除いては、製造例１と同一方法によって実施し、シリコン含有複合体を得た。
【０１９５】
下記表１に示されているように、製造例１〜８によって製造されたシリコン含有複合体内に含有された第１グラフェンと第２グラフェンは、膜形態及びプレート形態をいずれも示した。第１グラフェンと第２グラフェンは、シリコンサブオキサイドに隣接した領域においては、主に膜形態を有し、隣接した領域で遠い領域において、フレーク形態を有すると分かった。製造例５によって製造されたシリコン含有複合体は、製造例１〜４、製造例６〜８によって製造されたシリコン含有複合体と比較し、第１グラフェンと第２グラフェンとが膜形態で存在する比率が相対的にさらに高く示された。
【０１９６】
【表１】
2019119669.tif 000003
【０１９７】
〔比較製造例１〕
粒状形態の１０μｍサイズのシリコン２０重量部、ステアリン酸１０重量部、イソプロピルアルコール７０重量部を含む組成物を、破砕工程を介して、針状シリコン粒子が含有されたスラリーを製造し、噴霧過程を経ずに乾燥させた。
【０１９８】
前記結果物を粉砕し、シリコンサブオキサイド（ＳｉＯｘ）（０＜ｘ＜２）膜（厚み：約０．１ｎｍ）が表面に形成された、長さが約１２５ｎｍである針状シリコン粒子を得た。
【０１９９】
前記針状シリコン一次粒子を反応器内に位置させた。前記反応器内において、窒素（Ｎ２）３００ｓｃｃｍのガスを流し、反応器内に、前記ガスからなる雰囲気を醸成した。反応器内において、ガスフローによって発生した圧力は、１ａｔｍである。前記ガス雰囲気下において、反応器内部温度を９５０℃（昇温速度：約２３℃／ｍｉｎ）に上げ、前記ガスを続けて反応器に流しつつ、前記温度で３時間維持し、熱処理を行った。次に、前記結果物を４時間ほど放置し、多孔性シリコン一次粒子を得た。該シリコン一次粒子の構造は、針状形態を有している。
【０２００】
〔比較製造例２〕
反応ガスとして、ＣＨ４を使用し、窒素前駆体として、ピリジンを使用したことを除いては、製造例１と同一方法によって実施し、シリコン含有複合体を製造した。
比較製造例２によって実施すれば、シリコン／シリコンサブオキサイドと第１グラフェンとの密着性、及び／または多孔性シリコン二次粒子と第２グラフェンとの密着性がかなり不良であった。
【０２０１】
〔実施例１：負極及びプルセルの製造〕
製造例１によって製造されたシリコン含有複合体、グラファイト、リチウムポリアクリレート（Ｌｉ−ＰＡＡ）及び脱イオン水を混合してスラリーを製造した。前記スラリーにおいて、製造例１によって製造されたシリコン含有複合体とグラファイトとの混合物、リチウムポリアクリレートの固形分混合比は、９２：８重量比である。製造例１によって製造されたシリコン含有複合体とグラファイトとの混合物において、シリコン含有複合体とグラファイトとの重量比は、１：１２重量比である。
【０２０２】
前記スラリーを銅ホイル（Ｃｕ  ｆｏｉｌ）に塗布した後、ドクターブレードを使用し、塗布厚が４０μｍになるように除膜した後、１２０℃で２時間真空乾燥させた後、それを圧延して負極を製造した。
【０２０３】
正極は、ＬｉＮｉ０．６Ｃｏ０．２Ｍｎ０．２、デンカブラック（Ｄｅｎｋａ  Ｂｌａｃｋ）、バインダであるポリフッ化ビニリデン（ＰＶｄＦ）、及び溶媒であるＮ−メチル−２−ピロリドン（ＮＭＰ）を混合してスラリーを製造した。該スラリーにおいて、ＬｉＮｉ０．６Ｃｏ０．２Ｍｎ０．２、デンカブラック、及びバインダであるポリフッ化ビニリデン（ＰＶｄＦ）の混合重量比は、９３：５：２であった。
【０２０４】
前記負極と正極とを利用し、コインフルセルを製造した。前記スラリーをアルミニウムホイルに塗布した後、ドクターブレードを使用し、塗布厚みが４０μｍになるように除膜した後、１２０℃で２時間真空乾燥させた後、それを圧延して正極を製造した。
【０２０５】
セパレータとしては、ポリプロピレン膜（Ｃｅｌｌｇａｒｄ  ３５１０）を使用し、電解質としては、１．３Ｍ  ＬｉＰＦ６ＥＣ：ＤＥＣ：ＦＥＣ（５０：２５：２５体積比）を使用した。ＥＣは、エチレンカーボネート、ＤＥＣは、ジエチルカーボネート、ＦＥＣは、フルオロエチレンカーボネートをそれぞれ示す。
【０２０６】
〔実施例１ａ：負極及びコインフルセルの製造〕
電解質として、１．３Ｍ  ＬｉＰＦ６  ＥＣ：ＤＥＣ：ＦＥＣ（６８：２５：７体積比）を使用したことを除いては、実施例１と同一方法によって実施し、コインフルセルを作製した。
【０２０７】
〔実施例２〜８：負極及びコインフルセルの製造〕
製造例１によるシリコン含有複合体の代わりに、製造例２〜８によるシリコン含有複合体を利用したことを除いては、実施例１と同一方法によって実施し、負極及びコインフルセルを製造した。
【０２０８】
〔実施例７ａ〕
電解質として、１．３Ｍ  ＬｉＰＦ６  ＥＣ：ＤＥＣ：ＦＥＣ（６８：２５：７体積比）を使用したことを除いては、実施例７と同一方法によって実施し、コインフルセルを作製した。
【０２０９】
〔実施例７ｂ〕
電解質として１．３Ｍ  ＬｉＰＦ６  ＥＣ：ＤＥＣ（７５：２５体積比）を使用したことを除いては、実施例７と同一方法によって実施し、コインフルセルを作製した。
【０２１０】
〔実施例８ａ〕
電解質として１．３Ｍ  ＬｉＰＦ６  ＥＣ：ＤＥＣ：ＦＥＣ（６８：２５：７体積比）を使用したことを除いては、実施例８と同一方法によって実施し、コインフルセルを作製した。
【０２１１】
〔実施例９：負極及びコインハーフセルの製造〕
製造例１によって製造されたシリコン含有複合体、カーボンブラック（ＫＢ６００ＪＤ）、ＡＳＴ９００５（ＡＥＫＹＵＮＧ）、及び溶媒である脱イオン水を混合してスラリーを製造した。前記スラリーにおいて、製造例１によって製造されたシリコン含有複合体、カーボンブラック（ＫＢ６００ＪＤ）、ＡＳＴ９００５（ＡＥＫＹＵＮＧ）の固形分混合比は、７９：１：２０重量比であった。
【０２１２】
前記スラリーを銅ホイルに塗布した後、ドクターブレードを使用し、塗布厚みが４０μｍになるように除膜した後、１２０℃で２時間真空乾燥させた後、それを圧延して負極を製造した。
前記負極、リチウムメタルを対極として利用してコインハーフセルを製造した。
【０２１３】
セパレータとしては、ポリプロピレン膜（Ｃｅｌｌｇａｒｄ  ３５１０）を使用し、電解質としては、１．３Ｍ  ＬｉＰＦ６  ＥＣ（エチレンカーボネート）：ＤＥＣ（ジエチルカーボネート）：ＦＥＣ（フルオロエチレンカーボネート）（２：６：２体積比）を使用した。
【０２１４】
〔実施例１０〜１６：負極及びコインハーフセルの製造〕
製造例１によるシリコン含有複合体の代わりに、製造例２〜８によるシリコン含有複合体を利用したことを除いては、実施例９と同一方法によって実施し、負極及びコインハーフセルを製造した。
【０２１５】
〔実施例１７：負極及びコインフルセルの製造〕
負極の製造時、グラファイトの代わりに、カーボンブラック（ＫＢ６００ＪＤ）を使用したことを除いては、実施例１と同一方法によって実施し、負極及びコインフルセルを製造した。
【０２１６】
〔実施例１８：負極及びコインフルセルの製造〕
製造例１によって製造されたシリコン含有複合体とグラファイトとの混合物において、混合比が１：１２重量比の代わりに、１：９９重量比に変更されたことを除いては、実施例１と同一方法によって実施し、負極及びコインフルセルを製造した。
【０２１７】
〔実施例１９：負極及びコインフルセルの製造〕
製造例１によって製造されたシリコン含有複合体とグラファイトとの混合物において、混合比が１：１２重量比の代わりに、３：９７重量比に変更されたことを除いては、実施例１と同一方法によって実施し、負極及びコインフルセルを製造した。
【０２１８】
〔実施例２０：負極及びコインフルセルの製造〕
製造例１によって製造されたシリコン含有複合体とグラファイトとの混合物において、混合比が１：１２重量比の代わりに、１：１重量比に変更されたことを除いては、実施例１と同一方法によって実施し、負極及びコインフルセルを製造した。
【０２１９】
〔比較例１：負極及びコインフルセルの製造〕
製造例１によって製造されたシリコン含有複合体の代わりに、比較製造例１によって製造された物質を使用したことを除いては、実施例１と同一方法によって実施し、負極及びコインフルセルを製造した。
【０２２０】
〔比較例１ａ：負極及びコインハーフセルの製造〕
製造例１によって製造されたシリコン含有複合体の代わりに、比較製造例１によって製造された物質を使用したことを除いては、実施例９と同一方法によって実施し、負極及びコインハーフセルを製造した。
【０２２１】
〔比較例２：負極及びコインフルセルの製造〕
製造例１によって製造されたシリコン含有複合体の代わりに、比較製造例２によって製造された物質を使用したことを除いては、実施例１と同一方法によって実施し、負極及びコインフルセルを製造した。
【０２２２】
〔比較例２ａ：負極及びコインハーフセルの製造〕
製造例１によって製造されたシリコン含有複合体の代わりに、比較製造例２によって製造された物質を使用したことを除いては、実施例９と同一方法によって実施し、負極及びコインハーフセルを製造した。
【０２２３】
〔評価例１：充放電特性〕
（１）初期効率、律速性能、クーロン効率及び放電容量の測定
１）実施例１〜８及び比較例１
実施例１〜８及び比較例１によって製造されたフルセルを利用し、それぞれのコインセルに対して、下記方法によって充放電特性評価を実施した。
（充電：１．０Ｃ／カットオフ：４．２Ｖ−０．０１Ｃ，放電：１．０Ｃ／カットオフ：２．８Ｖ）
前記充放電特性評価結果は、下記表２に示されている通りである。
【０２２４】
【表２】
2019119669.tif 000004
【０２２５】
〔２）実施例７ａ、実施例７ｂ、実施例８ａ及び比較例１〕
実施例７ａ，７ｂ，８ａ及び比較例１によって製造されたコインセルを利用し、それぞれのコインセルに対して、下記方法により、４５℃での充放電特性評価を実施した。
（充電：１．０Ｃ／カットオフ：４．２Ｖ−０．０１Ｃ、放電：１．０Ｃ／カットオフ：２．８Ｖ）
前記充放電特性評価結果は、下記表３に示されている通りである。
【０２２６】
【表３】
2019119669.tif 000005
【０２２７】
〔評価例２：ラマン分析〕
製造例１のシリコン含有複合体に係わるラマン分析を実施した。該ラマン分析は、Ｒａｍａｎ  ２０１０  Ｓｐｅｃｔｒａ（ＮＴ−ＭＤＴ  Ｄｅｖｅｌｏｐｍｅｎｔ  Ｃｏ．）（ｌａｓｅｒ  ｓｙｓｔｅｍ：４７３，６３３，７８５ｎｍ、ｌｏｗｅｓｔ  Ｒａｍａｎ  ｓｈｉｆｔ：〜５０ｃｍ−１、空間解像度（ｓｐａｔｉａｌ  ｒｅｓｏｌｕｔｉｏｎ）：約５００ｎｍ）を利用して実施した。製造例１のシリコン含有複合体に係わるラマン分析結果は、図４に図示されている通りであり、前記ラマン分析結果に基づいて、Ｇピーク強度に対するＤピーク強度の比を測定し、下記表４に示した。
【０２２８】
グラフェンは、ラマン分析スペクトルにおいて、１，３５０ｃｍ−１、１，５８０ｃｍ−１，２，７００ｃｍ−１でピークを示すが、該ピークは、グラフェンの厚み、結晶性及び電荷ドーピング状態に係わる情報を与える。１，５８０ｃｍ−１で示されるピークは、Ｇモードというピークであり、それは、炭素・炭素結合のストレッチングに該当する振動モードに起因し、Ｇモードのエネルギーは、グラフェンにドーピングされた余剰電荷の密度によって決定される。そして、２，７００ｃｍ−１で示されるピークは、２Ｄモードというピークであり、グラフェン厚を評価するときに有用である。前記１，３５０ｃｍ−１で出るピークは、Ｄモードというピークであり、ＳＰ２結晶構造に欠陥があるときに示されるピークである。そして、前記Ｄ／Ｇ強度比（Ｉｄ／Ｉｇ）は、グラフェン結晶の無秩序度に係わる情報を与える。
【０２２９】
【表４】
2019119669.tif 000006
【０２３０】
表４を参照すれば、製造例１によって製造されたシリコン含有複合体は、グラフェンの結晶性と品質とが改善されたということが分かる。
【０２３１】
〔評価例３：ＸＰＳ分析（グラフェンの酸素及び炭素の含量）〕
１）製造例１〜８によって製造されたシリコン含有複合体に対して、ＸＰＳ分析を実施し、酸素及び炭素の含量を分析し、その分析結果を下記表５に示した。
ＸＰＳ分析は、Ｑｕａｎｔｕｍ  ２０００（Ｐｈｙｓｉｃａｌ  Ｅｌｅｃｔｒｏｎｉｃｓ  Ｉｎｃ．）（加速電圧：０．５〜１５ｋｅＶ、３００Ｗ、エネルギー分解能：約１．０ｅＶ、ｓｐｕｔｔｅｒ  ｒａｔｅ：０．１ｎｍ／ｍｉｎ）を利用した。
【０２３２】
【表５】
2019119669.tif 000007
【０２３３】
前記表５において、炭素含量は、Ｃ１ｓピークに該当する炭素の含量を示したものであり、酸素含量は、Ｏ１ｓピークに該当する酸素含量を示したものである。
【０２３４】
〔評価例４：電子走査顕微鏡〕
製造例１によって製造されたシリコン含有複合体に対するＳＥＭ（ｓｃａｎｎｉｎｇ  ｅｌｅｃｔｒｏｎ  ｍｉｃｒｏｓｃｏｐｅ）分析を実施した。製造例１によって製造されたシリコン含有複合体のＳＥＭ分析結果を、図９Ａ及び図９Ｂに示し、参照製造例１によって得られた生成物のＳＥＭ分析結果を、図１０Ａ及び図１０Ｂに示した。
【０２３５】
それらを参照すれば、製造例１によって製造されたシリコン含有複合体は、参照例１の生成物と比較し、コアに対するシェルの密着性にすぐれ、小サイズのグラフェン層が均一に形成されるということが分かった。
【０２３６】
〔評価例５：熱重量分析〕
製造例１及び参照製造例１によって製造されたシリコン含有複合体の熱重量分析を実施した。熱重量分析結果を図５に示した。
図５を参照すれば、製造例１のシリコン含有複合体は、２０重量％損失温度が約７２０℃であり、参照製造例１の場合（２０重量％損失温度：７０８℃）に対して低下し、熱的安定性が改善され、ＴＧＡ  ｄｅｒｉｖａｔｉｖｅピーク位置が高い温度側にシフトされるということが分かった。
【０２３７】
〔評価例６：ＤＣＩＲ（ｄｉｒｅｃｔ−ｃｕｒｒｅｎｔ  ｉｎｔｅｒｎａｌ  ｒｅｓｉｓｔａｎｃｅ）特性〕
１）実施例１〜８及び比較例１
実施例１及び比較例１によって製造されたフルセルの、最初サイクル後及び１００回目サイクル後の抵抗特性を下記方法によって測定した。
【０２３８】
各フルセルに対して、２５℃で０．１Ｃ  ｒａｔｅの電流で、電圧が４．３０Ｖ（対Ｌｉ）に至るまで定電流充電し、次に、定電圧モードで４．３０Ｖを維持しながら、０．０５Ｃ  ｒａｔｅの電流でカットオフ（ｃｕｔ−ｏｆｆ）した。次に、放電時、電圧が２．８Ｖ（対Ｌｉ）に至るまで、０．１Ｃ  ｒａｔｅの定電流で放電した（化成段階、最初サイクル）。そのような充放電過程を２回さらに実施し、化成過程を完了した。
【０２３９】
各フルセルに対して、２５℃で０．１Ｃ  ｒａｔｅ（０．３８ｍＡ／ｃｍ２）の電流で、電圧が４．４０Ｖ（対Ｌｉ）に至るまで、定電流充電を実施した後、次に、定電圧モードで４．４０Ｖを維持しながら、０．０５Ｃ  ｒａｔｅの電流でカットオフした（２回目サイクル）。
【０２４０】
２回目サイクルを経たリチウム電池に対して、２５℃で１．０Ｃ  ｒａｔｅの電流で、電圧が４．３Ｖ（対Ｌｉ）に至るまで定電流充電し、次に、定電圧モードで４．３Ｖを維持しながら、０．０１Ｃ  ｒａｔｅの電流でカットオフした。次に、放電時、電圧が２．８Ｖ（対Ｌｉ）に至るまで１．０Ｃ  ｒａｔｅの定電流で放電した（３回目サイクル）、そのようなサイクルを、同一条件で反復的に実施した（１００回目サイクル）。
【０２４１】
前述のように充放電を実施した後、リチウム金属電池のインピーダンスは、インピーダンス分析機（Ｓｏｌａｒｔｒｏｎ  １２６０Ａ  Ｉｍｐｅｄａｎｃｅ／Ｇａｉｎ−Ｐｈａｓｅ  Ａｎａｌｙｚｅｒ）を使用し、２プローブ（ｐｒｏｂｅ）法により、２５℃、１０６ないし０．１ＭＨｚ周波数範囲で、１０ｍＶの電圧バイアスを与えて抵抗を測定することにより、最初サイクル後の直流内部抵抗（ＤＣＩＲ：ｄｉｒｅｃｔ  ｃｕｒｒｅｎｔ  ｉｎｔｅｒｎａｌ  ｒｅｓｉｓｔａｎｃｅ）を評価した。該ＤＣＩＲ上昇率は、下記数式２によって計算し、その評価結果を表６に示した。
（数式２）
ＤＣＩＲ上昇率＝｛（１００回目サイクル後のＤＣＩＲ）／（最初サイクル後のＤＣＩＲ）｝Ｘ１００
それを参照すれば、実施例１のフルセルは、比較例１の場合と比較し、ＤＣＩＲ上昇率が低下した。
【０２４２】
【表６】
2019119669.tif 000008
【０２４３】
表６を参照すれば、実施例１，７及び８によって製造されたフルセルにおいて、ＤＣＩＲ上昇率は、比較例１のフルセルに比べ、低下するということが分かった。
２）実施例７ａ，７ｂ，８ａ及び比較例１
実施例７ａ，７ｂ，８ａ及び比較例１によって製造されたフルセルの最初サイクル後及び１００回目サイクル後の抵抗特性を下記方法によって測定した。
【０２４４】
各フルセルに対して、２５℃で０．１Ｃ  ｒａｔｅの電流で、電圧が４．３０Ｖ（対Ｌｉ）に至るまで定電流充電し、次に、定電圧モードで４．３０Ｖを維持しながら、０．０５Ｃ  ｒａｔｅの電流でカットオフした。次に、放電時、電圧が２．８Ｖ（対Ｌｉ）に至るまで０．１Ｃ  ｒａｔｅの定電流で放電した（化成段階、最初サイクル）。そのような充放電過程を２回さらに実施して化成過程を完了した。
【０２４５】
各フルセルに対して、２５℃で０．１Ｃ  ｒａｔｅ（０．３８ｍＡ／ｃｍ２）の電流で、電圧が４．４０Ｖ（対Ｌｉ）に至るまで、定電流充電を実施した後、次に、定電圧モードで４．４０Ｖを維持しながら、０．０５Ｃ  ｒａｔｅの電流でカットオフした（２回目サイクル）。
【０２４６】
２回目サイクルを経たリチウム電池に対して、２５℃で１．０Ｃ  ｒａｔｅの電流で、電圧が４．３Ｖ（対Ｌｉ）に至るまで定電流充電し、次に、定電圧モードで４．３Ｖを維持しながら、０．０１Ｃ  ｒａｔｅの電流でカットオフした。次に、放電時、電圧が２．８Ｖ（対Ｌｉ）に至るまで１．０Ｃ  ｒａｔｅの定電流で放電した（３回目サイクル）、そのようなサイクルを、同一条件で反復的に実施した（１００回目サイクル）。
【０２４７】
そのように充放電を実施した後、リチウム金属電池のインピーダンスは、インピーダンス分析機（Ｓｏｌａｒｔｒｏｎ  １２６０Ａ  Ｉｍｐｅｄａｎｃｅ／Ｇａｉｎ−Ｐｈａｓｅ  Ａｎａｌｙｚｅｒ）を使用し、２プローブ法により、２５℃、１０６ないし０．１ＭＨｚ周波数範囲で、１０ｍＶの電圧バイアスを与えて抵抗を測定することにより、最初サイクル後の直流内部抵抗（ＤＣＩＲ）を評価した。該ＤＣＩＲ上昇率は、下記数式２によって計算し、その評価結果を下記表７に示した。
（数式２）
ＤＣＩＲ上昇率＝｛（１００回目サイクル後のＤＣＩＲ）／（最初サイクル後のＤＣＩＲ）｝Ｘ１００
それを参照すれば、実施例７ａ，７ｂ，８ａのフルセルは、比較例１の場合と比較し、ＤＣＩＲ上昇率が低下した。
【０２４８】
【表７】
2019119669.tif 000009
【０２４９】
〔評価例７：律速性能〕
実施例１，７，８及び比較例１によって作製されたフルセルに対して、２５℃で０．１Ｃ  ｒａｔｅの電流で、電圧が４．３０Ｖ（対Ｌｉ）に至るまで定電流充電し、次に、定電圧モードで４．３０Ｖを維持しながら、０．０５Ｃ  ｒａｔｅの電流でカットオフした。次に、放電時、電圧が３．０Ｖ（対Ｌｉ）に至るまで０．１Ｃ  ｒａｔｅの定電流で放電した（最初サイクル、化成サイクル）。
【０２５０】
最初サイクルを経たリチウム電池に対して、２５℃で０．２Ｃ  ｒａｔｅの電流で、電圧が４．３Ｖ（対Ｌｉ）に至るまで定電流充電し、次に、定電圧モードで４．３Ｖを維持しながら、０．０１Ｃ  ｒａｔｅの電流でカットオフした。次に、放電時、電圧が３．０Ｖ（対Ｌｉ）に至るまで０．２Ｃ  ｒａｔｅの定電流で放電した（２回目サイクル）。
【０２５１】
２回目サイクルを経たリチウム電池に対して、２５℃で０．５Ｃ  ｒａｔｅの電流で、電圧が４．３Ｖ（対Ｌｉ）に至るまで定電流充電し、次に、定電圧モードで４．３Ｖを維持しながら、０．０１Ｃ  ｒａｔｅの電流でカットオフした。次に、放電時、電圧が３．０Ｖ（対Ｌｉ）に至るまで０Ｃ  ｒａｔｅの定電流で放電した（３回目サイクル）。
【０２５２】
３回目サイクルを経たリチウム電池に対して、２５℃で１．０Ｃ  ｒａｔｅの電流で、電圧が４．３Ｖ（対Ｌｉ）に至るまで定電流充電し、次に、定電圧モードで４．３Ｖを維持しながら、０．０１Ｃ  ｒａｔｅの電流でカットオフした。次に、放電時、電圧が３．０Ｖ（対Ｌｉ）に至るまで１．０Ｃ  ｒａｔｅの定電流で放電した（４回目サイクル）。
【０２５３】
前述の全充放電サイクルにおいて、１つの充電／放電サイクル後、１０分間の停止時間を置いた。
各フルセルの律速性能（ｒａｔｅ  ｃａｐａｂｉｌｉｔｙ）は、下記数式３によって定義される。
（数式３）
律速特性［％］＝（セルに対して、３回目サイクルで１Ｃの速度で放電させるときの放電容量）／（セルに対して、２回目サイクルで０．２Ｃの速度で放電させるときの放電容量）Ｘ１００
各評価結果を表８に示した。
【０２５４】
【表８】
2019119669.tif 000010
【０２５５】
それを参照すれば、実施例１，７及び８のフルセルは、比較例１のフルセルと比較し、律速性能が改善された。
【０２５６】
〔評価例８：ＸＰＳ分析（Ｃ／Ｓｉ含量）〕
製造例１及び参照製造例１によって製造されたシリコン含有複合体に対して、ＸＰＳ分析を実施した。
Ｘ線光電子分光法（Ｘ−ｒａｙ  ｐｈｏｔｏ  ｅｌｅｃｔｒｏｎ  ｓｐｅｃｔｒｏｓｃｏｐｙ）を利用し、各試料の、炭素原子とシリコン原子との定量分析を実施した。一定エネルギーを有する光子（Ｘ線）を試料に照射すれば、試料から光電子が放出されるが、該光電子の運動エネルギーを測定すれば、光電子を試料から放出するために必要な結合エネルギー（ｂｉｎｄｉｎｇ  ｅｎｅｒｇｙ）を知ることができる。該結合エネルギーは、原子固有の性質であるために、それを介して、元素分析、及び元素の表面濃度の測定が可能である。それにより、定量分析された炭素原子とシリコン原子との量からＣ／Ｓｉ含量を計算する。
【０２５７】
ＸＰＳ分析は、Ｑｕａｎｔｕｍ  ２０００（Ｐｈｙｓｉｃａｌ  Ｅｌｅｃｔｒｏｎｉｃｓ  Ｉｎｃ．）（加速電圧：０．５〜１５ｋｅＶ、３００Ｗ、エネルギー分解能：約１．０ｅＶ、最小分析領域：１０ｍｉｃｒｏ、ｓｐｕｔｔｅｒ  ｒａｔｅ：０．１ｎｍ／ｍｉｎ）を利用した。
【０２５８】
各試料を１１０から１２時間真空乾燥させた後、ＸＰＳの予備チャンバで、室温、１０−４〜１０−５ｔｏｒｒの真空内で、１〜８時間脱ガス処理を行い、分析チャンバに試料を導入した後、背景の真空が１０−１０ｔｏｒｒオーダーになった後で測定を行った。
結合エネルギーが９８ないし１０５ｅＶのピークを、Ｓｉ２ｐに属するものとし、結合エネルギーが２８２ないし２９７ｅＶのピークを、Ｃ１ｓに属するものとする。それらピークの積分値の比としてＣ／Ｓｉ含量を計算する。ＸＰＳ分析結果において、Ｃ１ｓ、Ｓｉ２ｐ、Ｎ１ｓに係わるところは、図６、図７及び図８にそれぞれ示し、下記表９には、Ｃ／Ｓｉ含量及び各元素の含量を示した。
【０２５９】
【表９】
2019119669.tif 000011
【０２６０】
表９を参照すれば、製造例１のシリコン含有複合体は、参照例１のシリコン含有複合体と比較し、Ｃ／Ｓｉ含量が増加した。そのような結果から、製造例１のシリコン含有複合体は、参照製造例１のシリコン含有複合体と比較し、シリコン／シリコンオキサイドとグラフェンとの密着性にさらにすぐれ、グラフェンのコーティング均一性にさらにすぐれるということが分かった。
【０２６１】
〔評価例９：ＴＥＭ分析〕
製造例１のシリコン含有複合体を、透過電子顕微鏡を利用して分析した。前記ＴＥＭ分析時に分析機として、ＦＥＩ社のＴｉｔａｎ  ｃｕｂｅｄ  Ｇ２６０−３００を利用した。
製造例１のシリコン含有複合体に対するＴＥＭ分析写真は、図１１Ａ及び図１１Ｂに図示されている通りである。
【０２６２】
それらを参照すれば、製造例１のシリコン含有複合体が、シリコン／シリコンオキサイドとグラフェンとの密着性、及びシリコン／シリコンオキサイド上に対するグラフェンコーティング均一性にすぐれるということが分かった。
【０２６３】
第１グラフェン及び第２グラフェンは、図１１Ａに図示されているように、シリコンサブオキサイド（ＳｉＯｘ）（０＜ｘ＜２）膜表面に形成された板状及び針状のシリコン粒子の主軸（Ｙ軸）を基準にして、９０゜角に配向されるということを確認することができた。
【０２６４】
以上では、図面及び実施例を参照し、一具現例について説明したが、それらは、例示的なものに過ぎず、当該技術分野において当業者であるならば、それらから多様な変形、及び均等な他の具現例が可能であるという点を理解することができるであろう。従って、発明の保護範囲は、特許請求の範囲によって決められるものである。
【産業上の利用可能性】
【０２６５】
本発明の、シリコン含有複合体、その製造方法、それを利用した炭素複合体、それを含んだ電極、該リチウム電池及び該電子素子は、例えば、熱電モジュール関連の技術分野に効果的に適用可能である。
【符号の説明】
【０２６６】
１  コア
２  シェル
１０  シリコン一次粒子
１０ａ  第１グラフェン
１０ｂ  第２グラフェン
１１  シリコン含有複合体
１２１  リチウム電池
１２２  負極
１２３  正極
１２４  セパレータ
１２５  電池ケース
１２６  キャップアセンブリ
【図１Ａ】
2019119669.tif 000012
【図１Ｂ】
2019119669.tif 000013
【図１Ｃ】
2019119669.tif 000014
【図２】
2019119669.tif 000015
【図３】
2019119669.tif 000016
【図４】
2019119669.tif 000017
【図５】
2019119669.tif 000018
【図６】
2019119669.tif 000019
【図７】
2019119669.tif 000020
【図８】
2019119669.tif 000021
【図９Ａ】
2019119669.tif 000022
【図９Ｂ】
2019119669.tif 000023
【図１０Ａ】
2019119669.tif 000024
【図１０Ｂ】
2019119669.tif 000025
【図１１Ａ】
2019119669.tif 000026
【図１１Ｂ】
2019119669.tif 000027
【図１２Ａ】
2019119669.tif 000028
【図１２Ｂ】
2019119669.tif 000029
【図１２Ｃ】
2019119669.tif 000030
【図１２Ｄ】
2019119669.tif 000031
【図１２Ｅ】
2019119669.tif 000032